(57)【要約】【課題】密着性と外観ないし透明性と機械特性との良好なバランスを確保した上、より優れた難燃性を発現する難燃積層体を提供する。【解決手段】本発明に係る難燃積層体は、基材と、前記基材の片面又は両面に形成され、かつ、（Ａ）金属酸化物、（Ｂ）水系重合体エマルション及び（Ｃ）加水分解性金属酸化物を含むコーティング層と、を有する。上記のように構成されているため、本発明に係る難燃積層体は、密着性と外観ないし透明性と機械特性との良好なバランスを確保した上、より優れた難燃性を発現することができる。【選択図】なし【特許請求の範囲】
【請求項１】
基材と、
前記基材の少なくとも１つの面に形成され、かつ、（Ａ）金属酸化物、（Ｂ）水系重合体エマルション及び（Ｃ）加水分解性金属酸化物を含むコーティング層と、
を有する、難燃積層体。
【請求項２】
前記（Ｃ）加水分解性金属酸化物がＳｉＯ2を含み、
下記数式（１）で表される加水分解性珪素化合物のＳｉＯ2換算での質量（Ｃｗ）の質量比率（Ｙ）が、０．０１以上０．２０以下を満たす、請求項１に記載の難燃積層体。
［数式１］
（Ｙ）＝（Ｃｗ）／（（Ａｗ）＋（Ｂｗ）＋（Ｃｗ））    （１）
（式中、（Ａｗ）は（Ａ）金属酸化物の固形分質量を表し、（Ｂｗ）は（Ｂ）水系重合体エマルションの固形分質量を表し、（Ｃｗ）は（Ｃ）加水分解性金属酸化物のＳｉＯ2換算での質量を表す。）
【請求項３】
前記（Ａ）金属酸化物と（Ｂ）水系重合体エマルションとの質量比率（Ｘ）（（Ａ）金属酸化物／（Ｂ）水系重合体エマルション）が、０．２以上８．０以下である、請求項１又は２に記載の難燃積層体。
【請求項４】
ＵＬ９４規格Ｖ試験法において、１０秒間着火を２回繰り返し、火炎落下が発生しない、請求項１〜３のいずれか一項に記載の難燃積層体。
【請求項５】
前記（Ａ）金属酸化物、（Ｂ）水系重合体エマルション及び（Ｃ）加水分解性金属酸化物を含む（Ｄ）コーティング組成物を、前記基材の片面又は両面に塗布し、分散媒を揮発させることにより得られる、請求項１〜４のいずれか一項に記載の難燃積層体。
【請求項６】
前記（Ａ）金属酸化物が、二酸化珪素を含む、請求項１〜５のいずれか一項に記載の難燃積層体。
【請求項７】
前記（Ｂ）水系重合体エマルションが、水及び乳化剤の存在下に（ｂ１）加水分解性金属化合物と（ｂ２）２級及び／又は３級アミド基を有するビニル単量体とを重合して得られる、請求項１〜６のいずれか一項に記載の難燃積層体。
【請求項８】
前記基材が樹脂である、請求項１〜７のいずれか一項に記載の難燃積層体。
【請求項９】
ＪＩＳ−Ｋ５６００−５−１（１９９９）に準拠した円筒形マンドレル法による耐屈曲性試験において、前記基材の割れの起こるマンドレル直径が８ｍｍ以下である、請求項１〜８のいずれか一項に記載の難燃積層体。
【請求項１０】
全光線透過率の維持率（１００×（前記基材の全光線透過率−前記難燃積層体の全光線透過率）／前記基材の全光線透過率）が、９０％以上である、請求項１〜９のいずれか一項に記載の難燃積層体。
【発明の詳細な説明】
【技術分野】
【０００１】
本発明は、難燃性の積層体に関する。
【背景技術】
【０００２】
近年、省エネが見直されており、機械産業、電子機器産業、自動車産業等において、エネルギーの効率化のための材料の軽量化が求められている。特に、上記したような分野では透明性、表面強度及び難燃性に優れるガラス材料が広く用いられている。しかし、ガラス材料は、比重が大きいことが欠点であり、軽量化が求められている。
【０００３】
一方、近年、防災の観点から、高層建築物の各部位に適用される材料には、その難燃性、防火性又は難燃性の性能について厳しい制限が課されており、上記したような種々の産業においても、高層建築物に適用される基準と同等の高い難燃性等が求められる傾向にある。
【０００４】
特に、樹脂フィルムは、周辺で燃焼が起きた際、当該フィルムが溶解し、自重に耐えきれずに落下する場合がある。さらに、落下した溶解樹脂が着火していた場合、火災が発生・拡大するおそれがあり、使用できる用途が限られていた。
【０００５】
この様な問題を解決するため、従来、難燃性のフィルムとして、フッ素樹脂を用いたフィルムや薄板ガラスが開発されている。しかし、フッ素樹脂は高価であると共に、上記の基準からすると、難燃性の面で不十分と考えられている。また、薄板ガラスは安価で難燃性や耐湿性に優れているものの、柔軟性が不十分であり、用途が極めて限定されるという問題があった。そこで、特許文献１においては、リキッドセラミックス及び合成樹脂エマルションからなるコーティング材が提案されている。
【０００６】
また、ポリイミドのような耐熱性の高い樹脂に粘土等の無機化合物を混合したフィルムが報告されているが、樹脂と無機物を混合したフィルムは透明性に問題があった。そこで、特許文献２においては、透明性を確保しつつ難燃性の高いシリカ系のコーティング剤が提案されている。
【先行技術文献】
【特許文献】
【０００７】
【特許文献１】特開２０００−４３１８３号公報
【特許文献２】国際公開第２０１２／１６９５９１号パンフレット
【発明の概要】
【発明が解決しようとする課題】
【０００８】
しかしながら、特許文献１，２に記載の技術で得られるフィルムは、柔軟性が不十分であるとともに脆いため、基材の変形によりクラックを発生しやすく、難燃性の発現が不十分である。
【０００９】
本発明は、上記の課題に鑑みてなされたものであり、本発明の目的は、密着性と外観ないし透明性と機械特性との良好なバランスを確保した上、より優れた難燃性を発現する難燃積層体を提供することにある。
【課題を解決するための手段】
【００１０】
すなわち、本発明は以下のとおりである。
［１］
基材と、
前記基材の少なくとも１つの面に形成され、かつ、（Ａ）金属酸化物、（Ｂ）水系重合体エマルション及び（Ｃ）加水分解性金属酸化物を含むコーティング層と、
を有する、難燃積層体。
［２］
前記（Ｃ）加水分解性金属酸化物がＳｉＯ2を含み、
下記数式（１）で表される加水分解性珪素化合物のＳｉＯ2換算での質量（Ｃｗ）の質量比率（Ｙ）が、０．０１以上０．２０以下を満たす、［１］に記載の難燃積層体。
［数式１］
（Ｙ）＝（Ｃｗ）／（（Ａｗ）＋（Ｂｗ）＋（Ｃｗ））    （１）
（式中、（Ａｗ）は（Ａ）金属酸化物の固形分質量を表し、（Ｂｗ）は（Ｂ）水系重合体エマルションの固形分質量を表し、（Ｃｗ）は（Ｃ）加水分解性金属酸化物のＳｉＯ2換算での質量を表す。）
［３］
前記（Ａ）金属酸化物と（Ｂ）水系重合体エマルションとの質量比率（Ｘ）（（Ａ）金属酸化物／（Ｂ）水系重合体エマルション）が、０．２以上８．０以下である、［１］又は［２］に記載の難燃積層体
［４］
ＵＬ９４規格Ｖ試験法において、１０秒間着火を２回繰り返し、火炎落下が発生しない、［１］〜［３］のいずれかに記載の難燃積層体。
［５］
前記（Ａ）金属酸化物、（Ｂ）水系重合体エマルション及び（Ｃ）加水分解性金属酸化物を含む（Ｄ）コーティング組成物を、前記基材の片面又は両面に塗布し、分散媒を揮発させることにより得られる、［１］〜［４］のいずれかに記載の難燃積層体。
［６］
前記（Ａ）金属酸化物が、二酸化珪素を含む、［１］〜［５］のいずれかに記載の難燃積層体。
［７］
前記（Ｂ）水系重合体エマルションが、水及び乳化剤の存在下に（ｂ１）加水分解性金属化合物と（ｂ２）２級及び／又は３級アミド基を有するビニル単量体とを重合して得られる、［１］〜［６］のいずれかに記載の難燃積層体。
［８］
前記基材が樹脂である、［１］〜［７］のいずれかに記載の難燃積層体。
［９］
ＪＩＳ−Ｋ５６００−５−１（１９９９）に準拠した円筒形マンドレル法による耐屈曲性試験において、前記基材の割れの起こるマンドレル直径が８ｍｍ以下である、［１］〜［８］のいずれかに記載の難燃積層体。
［１０］
全光線透過率の維持率（１００×（前記基材の全光線透過率−前記難燃積層体の全光線透過率）／前記基材の全光線透過率）が、９０％以上である、［１］〜［９］のいずれかに記載の難燃積層体。
【発明の効果】
【００１１】
本発明によれば、密着性と外観ないし透明性と機械特性との良好なバランスを確保した上、より優れた難燃性を発現する難燃積層体を提供することができる。
【発明を実施するための形態】
【００１２】
以下、本発明を実施するための形態（以下、単に「本実施形態」という。）について詳細に説明する。以下の本実施形態は、本発明を説明するための例示であり、本発明を以下の内容に限定する趣旨ではない。本発明は、その要旨の範囲内で適宜変形して実施できる。
【００１３】
〔難燃積層体〕
本実施形態の難燃積層体は、基材と、当該基材の少なくとも１つの面に形成され、かつ、（Ａ）金属酸化物、（Ｂ）水系重合体エマルション及び（Ｃ）加水分解性金属酸化物を含むコーティング層と、を有する。本実施形態の難燃積層体は、上記のように構成されているため、密着性と外観ないし透明性と機械特性との良好なバランスを確保した上、より優れた難燃性を発現することができる。以下、本実施形態の難燃積層体を構成する各材料について詳細に説明する。
【００１４】
本実施形態におけるコーティング層は、（Ａ）金属酸化物、（Ｂ）水系重合体エマルション及び（Ｃ）加水分解性金属酸化物を含む（Ｄ）コーティング組成物から形成することができる。このようなコーティング層を有することにより、本実施形態の難燃積層体は実用十分な透明性及び機械的強度を確保しつつ、より優れた難燃性を発現することができるといえる。より詳細には、本実施形態における（Ｄ）コーティング組成物が含有する（Ｂ）水系重合体エマルションの作用により、柔軟性が付与されるため、燃焼時の基材変形による塗膜の割れを抑制することができる。さらに、（Ｄ）コーティング組成物が含有する（Ｃ）加水分解性珪素化合物の作用としては、（Ｃ）加水分解性金属酸化物がシラノール基を有する場合、（Ａ）金属酸化物の表面に存在する水酸基と当該シラノール基との間の縮合反応によって結合が形成される、あるいは、（Ｃ）加水分解性金属酸化物と（Ａ）金属酸化物との間に水素結合が形成されることにより、塗膜の硬度がより増加すると考えられる。
【００１５】
本実施形態の難燃積層体においては、ＵＬ９４規格による垂直燃焼試験であるＶ試験において、１０秒間２回繰り返し、火炎落下が発生しないことが好ましい。なお、上記試験の具体的な試験方法については、後述する実施例における試験方法と同様にすることができる。上記試験の基準に合致する場合、十分な難燃性を備えていることを示されるため、好ましい。
【００１６】
本実施形態の難燃積層体においては、ＪＩＳ−Ｋ５６００−５−１に準拠した耐屈曲性（円筒形マンドレル法）試験において、基材の割れの起こるマンドル直径が８ｍｍ以下であることが好ましい。このような結果が得られる場合、難燃コーティング材が熱による基材の変形に追従し、クラック発生をより効果的に抑制できるため、前述のＶ試験において、火炎落下をより効果的に抑制できる傾向にある。なお、上記試験による耐屈曲性の評価は、後述する実施例に記載の方法で行うことができる。
【００１７】
本実施形態の難燃積層体においては、全光線透過率の維持率（１００×（基材の全光線透過率−難燃積層体の全光線透過率）／基材の全光線透過率）が、９０％以上であることが好ましい。このような結果が得られる場合、例えば窓ガラスとして使用する際、採光性の低下が極めて低く、透過性の極めて高いガラスの代替として適用できる傾向にある。同様の観点から、上記全光線透過率の維持率は、９８％以上であることがより好ましい。なお、全光線透過率の維持率は、後述する実施例に記載の方法で行うことができる。
【００１８】
（（Ａ）金属酸化物）
本実施形態において、（Ａ）金属酸化物は、強度向上と難燃性向上の役割を果たすものである。（Ａ）金属酸化物の形状としては特に限定されるものではなく、球状でも球状の粒子が連なった鎖状でもよい。また、（Ａ）金属酸化物の存在形態としては、特に限定されるものではなく、一次粒子であっても、凝集粒子であってもよい。
【００１９】
本実施形態において、（Ａ）金属酸化物の組成は特に限定されない。例えば、ケイ素、アルミニウム、チタン、ジルコニウム、亜鉛、スズ、インジウム、ガリウム、ゲルマニウム、アンチモン、モリブデンなどの酸化物が挙げられる。上記酸化物は、単独で使用してもよく、また適宜複数組み合わせて使用することもできる。なお、コストと配合時の分散安定性の観点から、（Ａ）金属酸化物が二酸化珪素を含むことが好ましい。
【００２０】
本実施形態において、（Ａ）金属酸化物の平均粒子径は、透明性と機械的強度を確保する観点から、１ｎｍ以上１００ｎｍ以下であることが好ましい。より好ましくは１ｎｍ以上５０ｎｍ以下であり、さらに好ましくは１ｎｍ以上１０ｎｍ以下である。ここで、平均粒子径とは、粒子が一次粒子の形で存在している場合には一次粒子径を、凝集粒子の形で存在している場合は凝集粒子径（二次粒子径）を指し、（Ａ）金属酸化物の粒子が１００個〜２００個写るように調整して撮影した透過型顕微鏡（ＴＥＭ）写真の中に存在している該当の粒子の粒子径（二軸平均径、すなわち、短径と長径との平均値）の平均値を求めることにより決定することができる。
【００２１】
本実施形態のコーティング組成物には、（Ａ）金属酸化物の他に、例えば、ホウ素、リン等を含む金属酸化物が含まれていてもよい。
【００２２】
（（Ｂ）水系重合体エマルション）
本実施形態において、（Ｂ）水系重合体エマルションは、柔軟性付与と基材への密着性向上の役割を果たすものである。（Ｂ）水系重合体エマルションを構成する重合体としては、特に限定されないが、例えば、ポリウレタン系、ポリエステル系、ポリ（メタ）アクリレート系、ポリビニルアセテート系、ポリブタジエン系、ポリ塩化ビニル系、塩素化ポリプロピレン系、ポリエチレン系、ポリスチレン系、ポリスチレン−（メタ）アクリレート系共重合体、ロジン系誘導体、スチレン−無水マレイン酸共重合体のアルコール付加物、セルロース系樹脂などのポリカルボニル化合物などから構成される重合体等を挙げることができる。
【００２３】
本実施形態における（Ｂ）水系重合体エマルションの調製方法としては、特に限定されないが、水及び乳化剤の存在下に（ｂ１）加水分解性珪素化合物と（ｂ２）２級及び／又は３級アミド基を有するビニル単量体を重合して得られるものであることが好ましい。このようにして得られる（Ｂ）水系重合体エマルションは、基材への密着性により優れる傾向にある。
【００２４】
本実施形態における（Ｂ）水系重合体エマルションの粒子径としては、特に限定されないが、数平均粒子径で１０ｎｍ以上８００ｎｍ以下であることが好ましい。（Ｂ）水系重合体エマルションの数平均粒子径が上記範囲を満たす場合、全光線透過率がより高くなる傾向にある。なお、数平均粒子径は、後述する実施例に記載の方法で測定することができる。
【００２５】
本実施形態において、（Ｄ）コーティング組成物中の（Ａ）金属酸化物を、（Ｂ）水系重合体エマルションと相互作用させることにより、（Ｂ）水系重合体エマルションを硬化させることもできる。この場合、（Ｄ）コーティング組成物から得られる塗膜の機械的強度が向上する傾向にあるため好ましい。
【００２６】
（Ａ）金属酸化物と（Ｂ）水系重合体エマルションとの上記相互作用としては、例えば、水素結合や化学結合等が挙げられる。具体的には、（Ａ）金属酸化物が有する水酸基と（Ｂ）水系重合体エマルションが有する２級及び／又は３級アミド基との水素結合や、（Ａ）金属酸化物が有する水酸基と（Ｂ）水系重合体エマルションを構成する加水分解性金属化合物の重合生成物との縮合（化学結合）等が挙げられる。
【００２７】
水及び乳化剤の存在下に（ｂ１）加水分解性珪素化合物と（ｂ２）２級及び／又は３級アミド基を有するビニル単量体を重合して（Ｂ）水系重合体エマルションを製造する場合に用いる（ｂ１）加水分解性珪素化合物としては、特に限定されず、下記化学式（１）で表される化合物やその縮合生成物、シランカップリング剤等を例示することができる。
［化１］
ＳｉＷxＲy      （１）
（式中、Ｗは炭素数１〜２０のアルコキシ基、水酸基、炭素数１〜２０のアセトキシ基、ハロゲン原子、水素原子、炭素数１〜２０のオキシム基、エノキシ基、アミノキシ基、アミド基から選ばれた少なくとも１種の基を表す。Ｒは、直鎖状又は分岐状の炭素数が１〜３０個のアルキル基、炭素数５〜２０のシクロアルキル基、及び置換されていないか又は炭素数１〜２０のアルキル基若しくは炭素数１〜２０のアルコキシ基若しくはハロゲン原子で置換されている炭素数６〜２０のアリール基から選ばれる少なくとも１種の炭化水素基を表す。ｘは１以上４以下の整数であり、ｙは０以上３以下の整数である。また、ｘ＋ｙ＝４である。）
【００２８】
シランカップリング剤とは、ビニル重合性基、エポキシ基、アミノ基、メタクリル基、メルカプト基、イソシアネート基等の有機物と反応性を有する官能基が分子内に存在する、加水分解性珪素化合物である。
【００２９】
（ｂ１）加水分解性珪素化合物としては、特に限定されないが、例えば、テトラメトキシシラン、テトラエトキシシラン、テトラ−ｎ−プロポキシシラン、テトライソプロポキシシラン、テトラ−ｎ−ブトキシシラン等のテトラアルコキシシラン類；メチルトリメトキシシラン、メチルトリエトキシシラン、エチルトリメトキシシラン、エチルトリエトキシシラン、ｎ−プロピルトリメトキシシラン、ｎ−プロピルトリエトキシシラン、イソプロピルトリメトキシシラン、イソプロピルトリエトキシシラン、ｎ−ブチルトリメトキシシラン、ｎ−ブチルトリエトキシシラン、ｎ−ペンチルトリメトキシシラン、ｎ−ヘキシルトリメトキシシラン、ｎ−ヘプチルトリメトキシシラン、ｎ−オクチルトリメトキシシラン、ビニルトリメトキシシラン、ビニルトリエトキシシラン、アリルトリメトキシシラン、シクロヘキシルトリメトキシシラン、シクロヘキシルトリエトキシシラン、フェニルトリメトキシシラン、フェニルトリエトキシシラン、３−クロロプロピルトリメトキシシラン、３−クロロプロピルトリエトキシシラン、３，３，３−トリフロロプロピルトリメトキシシラン、３，３，３−トリフロロプロピルトリエトキシシラン、３−アミノプロピルトリメトキシシラン、３−アミノプロピルトリエトキシシラン、２−ヒドロキシエチルトリメトキシシラン、２−ヒドロキシエチルトリエトキシシラン、２−ヒドロキシプロピルトリメトキシシラン、２−ヒドロキシプロピルトリエトキシシラン、３−ヒドロキシプロピルトリメトキシシラン、３−ヒドロキシプロピルトリエトキシシラン、３−メルカプトプロピルトリメトキシシラン、３−メルカプトプロピルトリエトキシシラン、３−イソシアナートプロピルトリメトキシシラン、３−イソシアナートプロピルトリエトキシシラン、３−グリシドキシプロピルトリメトキシシラン、３−グリシドキシプロピルトリエトキシシラン、２−（３，４−エポキシシクロヘキシル）エチルトリメトキシシラン、２−（３，４−エポキシシクロヘキシル）エチルトリエトキシシラン、３−（メタ）アクリルオキシプロピルトリメトキシシラン、３−（メタ）アタクリルオキシプロピルトリエトキシシラン、３−（メタ）アクリロイルオキシプロピルトリｎ−プロポキシシラン、３−（メタ）アクリロイルオキシプロピルトリイソプロポキシシラン、３−ウレイドプロピルトリメトキシシラン、３−ウレイドプロピルトリエトキシシラン等のトリアルコキシシラン類；ジメチルジメトキシシラン、ジメチルジエトキシシラン、ジエチルジメトキシシラン、ジエチルジエトキシシラン、ジ−ｎ−プロピルジメトキシシラン、ジ−ｎ−プロピルジエトキシシラン、ジイソプロピルジメトキシシラン、ジイソプロピルジエトキシシラン、ジ−ｎ−ブチルジメトキシシラン、ジ−ｎ−ブチルジエトキシシラン、ジ−ｎ−ペンチルジメトキシシラン、ジ−ｎ−ペンチルジエトキシシラン、ジ−ｎ−ヘキシルジメトキシシラン、ジ−ｎ−ヘキシルジエトキシシラン、ジ−ｎ−ヘプチルジメトキシシラン、ジ−ｎ−ヘプチルジエトキシシラン、ジ−ｎ−オクチルジメトキシシラン、ジ−ｎ−オクチルジエトキシシラン、ジ−ｎ−シクロヘキシルジメトキシシラン、ジ−ｎ−シクロヘキシルジエトキシシラン、ジフェニルジメトキシシラン、ジフェニルジエトキシシラン、３−（メタ）アクリロイルオキシプロピルメチルジメトキシシラン等のジアルコキシシラン類；トリメチルメトキシシラン、トリメチルエトキシシラン等のモノアルコキシシラン類等を挙げることができる。また、これらの（ｂ１）加水分解性珪素化合物は、単独で又は２種以上を混合して使用することができる。
【００３０】
（ｂ１）加水分解性珪素化合物が、縮合生成物として使用される場合、当該縮合生成物のゲル浸透クロマトグラフ（ＧＰＣ）測定によるポリスチレン換算重量平均分子量は、乳化重合時の粒子安定性の観点から、好ましくは２００〜５０００、より好ましくは３００〜１０００である。
【００３１】
上述の（ｂ１）加水分解性珪素化合物の中で、フェニル基を有する珪素アルコキシド、例えばフェニルトリメトキシシラン、フェニルトリエトキシシラン、ジフェニルジメトキシシラン等は、水及び乳化剤の存在下における重合安定性に優れるため好ましい。
【００３２】
また、上述の（ｂ１）加水分解性珪素化合物の中で、３−（メタ）アクリルオキシプロピルトリメトキシシラン、３−（メタ）アタクリルオキシプロピルトリエトキシシラン、３−（メタ）アクリロイルオキシプロピルメチルジメトキシシラン、３−（メタ）アクリロイルオキシプロピルトリｎ−プロポキシシラン、３−（メタ）アクリロイルオキシプロピルトリイソプロポキシシラン、ビニルトリメトキシシラン、ビニルトリエトキシシラン、アリルトリメトキシシラン、２−トリメトキシシリルエチルビニルエーテル等のビニル重合性基を有するシランカップリング剤や、３−メルカプトプロピルトリメトキシシラン、３−メルカプトプロピルトリエトキシシラン等のチオール基を有するシランカップリング剤は、上述した（ｂ２）２級及び／又は３級アミド基を有するビニル単量体と共重合又は連鎖移動反応して化学結合を生成することが可能である。
【００３３】
本実施形態において、基材密着性をより高める観点から、（ｂ１）加水分解性珪素化合物の使用量は、得られる（Ｂ）水系重合体エマルション（添加するビニル単量体（（ｂ２）及び場合により添加する（ｂ３））が全て重合した場合に得られるビニル（共）重合体と、（ｂ１）加水分解性珪素化合物が全て重合した場合に得られる重合生成物の質量（計算値）の合計）に対する質量比（ｂ１）／（Ｂ）として、０．００５以上０．５以下であることが好ましい。
【００３４】
（ｂ１）加水分解性珪素化合物としてビニル重合性基を有するシランカップリング剤を用いることが耐候性の観点からより好ましい。その配合量は、重合安定性の観点から、（Ｂ）水系重合体エマルション１００質量部に対して０．０１以上２０質量部以下であることが好ましく、０．１以上１０質量部以下がより好ましい。
【００３５】
本実施形態における（Ｂ）水系重合体エマルションを製造するのに用いる（ｂ２）２級及び／又は３級アミド基を有するビニル単量体としては、特に限定されないが、例えば、Ｎ−アルキル又はＮ−アルキレン置換（メタ）アクリルアミド等を例示することができる。具体的には、例えば、Ｎ−メチルアクリルアミド、Ｎ−メチルメタアクリルアミド、Ｎ−エチルアクリルアミド、Ｎ，Ｎ−ジメチルアクリルアミド、Ｎ，Ｎ−ジメチルメタアクリルアミド、Ｎ，Ｎ−ジエチルアクリルアミド、Ｎ−エチルメタアクリルアミド、Ｎ−メチル−Ｎ−エチルアクリルアミド、Ｎ−メチル−Ｎ−エチルメタアクリルアミド、Ｎ−イソプロピルアクリルアミド、Ｎ−ｎ−プロピルアクリルアミド、Ｎ−イソプロピルメタアクリルアミド、Ｎ−ｎ−プロピルメタアクリルアミド、Ｎ−メチル−Ｎ−ｎ−プロピルアクリルアミド、Ｎ−メチル−Ｎ−イソプロピルアクリルアミド、Ｎ−アクリロイルピロリジン、Ｎ−メタクリロイルピロリジン、Ｎ−アクリロイルピペリジン、Ｎ−メタクリロイルピペリジン、Ｎ−アクリロイルヘキサヒドロアゼピン、Ｎ−アクリロイルモルホリン、Ｎ−メタクリロイルモルホリン、Ｎ−ビニルピロリドン、Ｎ−ビニルカプロラクタム、Ｎ，Ｎ’−メチレンビスアクリルアミド、Ｎ，Ｎ’−メチレンビスメタクリルアミド、Ｎ−ビニルアセトアミド、ダイアセトンアクリルアミド、ダイアセトンメタアクリルアミド、Ｎ−メチロールアクリルアミド、Ｎ−メチロールメタアクリルアミド等を挙げることができる。
【００３６】
（Ｂ）水系重合体エマルションを製造するために用いるビニル単量体（ｂ２）のアミド基は、２級アミド基、３級アミド基のいずれであってもよいが、３級アミド基を有するビニル単量体を用いる場合、得られる（Ｂ）水系重合体エマルションの、（Ａ）金属酸化物との間の水素結合性が強まる傾向にあるため好ましい。その中でも、特に、Ｎ，Ｎ−ジエチルアクリルアミドは、水及び乳化剤の存在下における重合安定性に非常に優れるとともに、上述した（ｂ１）加水分解性珪素化合物の重合生成物の水酸基や（Ａ）金属酸化物の水酸基と強固な水素結合を形成できる傾向にあるため、さらに好ましい。
【００３７】
（ｂ２）２級及び／又は３級アミド基を有するビニル単量体の使用量は、得られる（Ｂ）水系重合体エマルションに対する質量比（ｂ２）／（Ｂ）として、０．１以上０．５以下であることが好ましく、（Ａ）金属酸化物に対する質量比（ｂ２）／（Ａ）として、０．０１以上１．０以下であることがより好ましい。上記範囲でビニル単量体（ｂ２）が存在する場合、（Ｂ）水系重合体エマルションと（Ａ）金属酸化物の間の水素結合力が十分得られると共に、（Ａ）金属酸化物の粒子（ａ１）、（ａ２）が（Ｂ）水系重合体エマルションの表面に十分付着するようになり、塗膜の機械的強度と表面親水性がより向上する傾向にあるため好ましい。
【００３８】
（ｂ１）加水分解性珪素化合物として、ビニル重合性基やチオール基を有するシランカップリング剤を、単独で又は上述した珪素アルコキシド、その他のシランカップリング剤、及びそれらの縮合生成物と混合若しくは複合化させて用いることができる。また、（Ｂ）水系重合体エマルションを構成する（ｂ１）加水分解性珪素化合物の重合生成物と（ｂ２）２級及び／又は３級アミド基を有するビニル単量体の重合生成物とは、水素結合や化学結合により複合化していてもよい。なお、本実施形態では、上記したとおり、（ｂ１）成分や（ｂ２）成分等は、水素結合や化学結合等の各種結合によって複合化されていることが好ましいが、その結合の形態や状態等について、本実施形態の必須の構成とする趣旨ではない。更に、本実施形態では、例えば、（Ｂ）水系重合体エマルション中の一部分のみにおいて上記したような複合化が行われていてもよい。
【００３９】
（Ｂ）水系重合体エマルションとして、ビニル重合性基やチオール基を有するシランカップリング剤である（ｂ１）加水分解性珪素化合物と（ｂ２）２級及び／又は３級アミド基を有するビニル単量体を重合して得られたものを用いると、耐候性、耐薬品性、光学特性、強度等がさらに優れる塗膜を形成できる傾向にあるため、より好ましい。
【００４０】
ビニル重合性基やチオール基を有するシランカップリング剤の配合量は、（ｂ２）２級及び／又は３級アミド基を有するビニル単量体１００質量部に対して０．１以上１００質量部以下であることが重合安定性の観点から好ましく、０．５以上５０質量部以下がより好ましい。
【００４１】
（ｂ２）２級及び／又は３級アミド基を有するビニル単量体の重合を、これと共重合可能な他のビニル単量体（ｂ３）と共に行う場合、生成する重合生成物の特性（ガラス転移温度、分子量、水素結合力、極性、分散安定性、耐候性、（ｂ１）加水分解性珪素化合物の重合生成物との相溶性等）をより効果的に制御できる傾向にあるため好ましい。
【００４２】
ビニル単量体（ｂ３）としては、特に限定されないが、例えば、（メタ）アクリル酸エステル、芳香族ビニル化合物、シアン化ビニル化合物の他、カルボキシル基含有ビニル単量体、水酸基含有ビニル単量体、エポキシ基含有ビニル単量体、カルボニル基含有ビニル単量体のような官能基を含有する単量体等を挙げることができる。なお、本明細書において、「（メタ）アクリル」とはメタアクリルとアクリルとを含む意義で簡便に表記したものである。
【００４３】
上記（メタ）アクリル酸エステルとしては、特に限定されないが、例えば、アルキル部の炭素数が１〜５０の（メタ）アクリル酸アルキルエステル、エチレンオキシド基の数が１〜１００個の（ポリ）オキシエチレンジ（メタ）アクリレート等が挙げられる。
【００４４】
上記（メタ）アクリル酸エステルとしては、特に限定されないが、例えば、（メタ）アクリル酸メチル、（メタ）アクリル酸エチル、（メタ）アクリル酸ｎ−ブチル、（メタ）アクリル酸２−エチルヘキシル、（メタ）アクリル酸メチルシクロヘキシル、（メタ）アクリル酸シクロヘキシル、（メタ）アクリル酸ラウリル、（メタ）アクリル酸ドデシル等が挙げられる。
【００４５】
上記（ポリ）オキシエチレンジ（メタ）アクリレートとしては、特に限定されないが、例えば、ジ（メタ）アクリル酸エチレングリコール、ジ（メタ）アクリル酸ジエチレングリコール、メトキシ（メタ）アクリル酸ジエチレングリコール、ジ（メタ）アクリル酸テトラエチレングリコール等が挙げられる。
【００４６】
芳香族ビニル化合物としては、特に限定されないが、例えば、スチレン、ビニルトルエン等が挙げられる。
【００４７】
シアン化ビニル化合物としては、特に限定されないが、例えば、アクリロニトリル、メタクリロニトリル等が挙げられる。
【００４８】
カルボキシル基含有ビニル単量体としては、特に限定されないが、例えば、（メタ）アクリル酸、クロトン酸、イタコン酸、マレイン酸、フマル酸、無水マレイン酸、又はイタコン酸、マレイン酸、フマル酸などの２塩基酸のハーフエステル等が挙げられる。カルボキシル酸基含有のビニル単量体を用いる場合、本実施形態における（Ｂ）水系重合体エマルションにカルボキシル基を導入することができ、粒子間の静電的反発力をもたせることでエマルションとしての安定性を向上させ、例えば攪拌時の凝集といった外部からの分散破壊作用への抵抗力が向上する傾向にある。この際、静電的反発力をさらに向上させる観点から、上記導入したカルボキシル基は、一部又は全部を、アンモニアやトリエチルアミン、ジメチルエタノールアミン等のアミン類やＮａＯＨ、ＫＯＨ等の塩基で中和することもできる。
【００４９】
上記カルボキシル基含有ビニル単量体の使用量（複数のカルボキシル基含有ビニル単量体を使用する場合には、その合計量）は、全ビニル単量体（（ｂ２）＋（ｂ３））中において０〜５０質量％であることが耐水性の観点から好ましい。より好ましくは０．１〜１０質量％、さらに好ましくは０．１〜５質量％である。
【００５０】
上記水酸基含有ビニル単量体としては、特に限定されないが、例えば、２−ヒドロキシエチル（メタ）アクリレート、２−ヒドロキシプロピル（メタ）アクリレート、３−ヒドロキシプロピ（メタ）アクリレート、２−ヒドロキシブチル（メタ）アクリレート、３−ヒドロキシブチル（メタ）アクリレート、４−ヒドロキシブチル（メタ）アクリレート等の（メタ）アクリル酸のヒドロキシアルキルエステル；ジ−２−ヒドロキシエチルフマレート、モノ−２−ヒドロキシエチルモノブチルフマレート等のフマル酸のヒドロキシアルキルエステル；アリルアルコールやエチレンオキシド基の数が１〜１００個の（ポリ）オキシエチレンモノ（メタ）アクリレート；プロピレンオキシド基の数が１〜１００個の（ポリ）オキシプロピレンモノ（メタ）アクリレート；、さらには、「プラクセルＦＭ、ＦＡモノマー」（ダイセル化学（株）製の、カプロラクトン付加モノマーの商品名）や、その他のα，β−エチレン性不飽和カルボン酸のヒドロキシアルキルエステル類などを挙げることができる。
【００５１】
上記（ポリ）オキシエチレン（メタ）アクリレートとしては、特に限定されないが、例えば、（メタ）アクリル酸エチレングリコール、メトキシ（メタ）アクリル酸エチレングリコール、（メタ）アクリル酸ジエチレングリコール、メトキシ（メタ）アクリル酸ジエチレングリコール、（メタ）アクリル酸テトラエチレングリコール、メトキシ（メタ）アクリル酸テトラエチレングリコール等が挙げられる。
【００５２】
（ポリ）オキシプロピレン（メタ）アクリレートとしては、特に限定されないが、例えば、（メタ）アクリル酸プロピレングリコール、メトキシ（メタ）アクリル酸プロピレングリコール、（メタ）アクリル酸ジプロピレングリコール、メトキシ（メタ）アクリル酸ジプロピレングリコール、（メタ）アクリル酸テトラプロピレングリコール、メトキシ（メタ）アクリル酸テトラプロピレングリコール等が挙げられる。
【００５３】
（ｂ２）成分と共重合可能な他のビニル単量体（ｂ３）として、水酸基含有ビニル単量体を用いる場合、（Ａ）金属酸化物と（ｂ２）２級及び／又は３級アミド基を有するビニル単量体の重合生成物の水素結合力を制御することが容易となるとともに、（Ｂ）水系重合体エマルションの水分散安定性が向上する傾向にある。
【００５４】
全ビニル単量体中における上記水酸基含有ビニル単量体の使用量としては、より優れた耐水性を付与する観点から、好ましくは０〜８０質量％、より好ましくは０．１〜５０質量％、さらに好ましくは０．１〜１０質量％である。
【００５５】
上記エポキシ基含有ビニル単量体としては、特に限定されないが、例えば、グリシジル基含有ビニル単量体等が挙げられる。グリシジル基含有ビニル単量体としては、特に限定されないが、例えば、グリシジル（メタ）アクリレート、アリルグリシジルエーテル、アリルジメチルグリシジルエーテル等を挙げることができる。
【００５６】
上記カルボニル含有ビニル単量体としては、特に限定されないが、例えば、ダイアセトンアクリルアミド等が挙げられる。
【００５７】
（ｂ２）と共重合可能な他のビニル単量体（ｂ３）として、グリシジル基含有ビニル単量体や、カルボニル基含有ビニル単量体を使用する場合、（Ｂ）水系重合体エマルションが反応性を有するものとなり、ヒドラジン誘導体、カルボン酸誘導体及びイソシアネート誘導体等により架橋させることによって耐溶剤性等の優れた塗膜の形成が可能となる傾向にある。全ビニル単量体中におけるグリシジル基含有ビニル単量体やカルボニル基含有ビニル単量体の使用量は、乳化重合時の粒子安定性を高める観点から、好ましくは０〜５０質量％である。
【００５８】
また、上記以外のビニル単量体（ｂ３）の具体例としては、特に限定されないが、例えば、（メタ）アクリルアミド、エチレン、プロピレン、イソブチレン等のオレフィン類、ブタジエン等のジエン類、塩化ビニル、塩化ビニリデンフッ化ビニル、テトラフルオロエチレン、クロロトリフルオロエチレン等のハロオレフィン類、酢酸ビニル、プロピオン酸ビニル、ｎ−酪酸ビニル、安息香酸ビニル、ｐ−ｔ−ブチル安息香酸ビニル、ピバリン酸ビニル、２−エチルヘキサン酸ビニル、バーサチック酸ビニル、ラウリン酸ビニル等のカルボン酸ビニルエステル類、酢酸イソプロペニル、プロピオン酸イソプロペニル等のカルボン酸イソプロペニルエステル類、エチルビニルエーテル、イソブチルビニルエーテル、シクロヘキシルビニルエーテル等のビニルエーテル類、酢酸アリル、安息香酸アリル等のアリルエステル類、アリルエチルエーテル、アリルフェニルエーテル等のアリルエーテル類、さらに４−（メタ）アクリロイルオキシ−２，２，６，６，−テトラメチルピペリジン、４−（メタ）アクリロイルオキシ−１，２，２，６，６，−ペンタメチルピペリジン、パーフルオロメチル（メタ）アクリレート、パーフルオロプロピル（メタ）アクリレート、パーフルオロプロピロメチル（メタ）アクリレート、ビニルピロリドン、トリメチロールプロパントリ（メタ）アクリレート、（メタ）アクリル酸アリル等やそれらの併用が挙げられる。
【００５９】
本実施形態においては、（ｂ２）２級及び／又は３級アミド基を有するビニル単量体の重合生成物（上記ビニル単量体（ｂ３）を用いた場合には、（ｂ２）と（ｂ３）の共重合組成物）の分子量を制御する目的で、連鎖移動剤を使用してもよい。上記連鎖移動剤としては、特に限定されないが、例えば、ｎ−オクチルメルカプタン、ｎ−ドデシルメルカプタン、ｔ−ドデシルメルカプタンのようなアルキルメルカプタン類；ベンジルメルカプタン、ドデシルベンジルメルカプタンのような芳香族メルカプタン類；チオリンゴ酸のようなチオカルボン酸又はそれらの塩若しくはそれらのアルキルエステル類、又はポリチオール類、ジイソプロピルキサントゲンジスルフィド、ジ（メチレントリメチロールプロパン）キサントゲンジスルフィド及びチオグリコール、さらにはα−メチルスチレンのダイマー等のアリル化合物等を挙げることができる。全ビニル単量体に対するこれら連鎖移動剤の使用量は、良好な塗膜強度を確保する観点から、好ましくは０．００１〜３０質量％、より好ましくは０．０５〜１０質量％の範囲で用いることができる。
【００６０】
（Ｂ）水系重合体エマルションの合成に際して、乳化剤を使用してもよい。上記乳化剤としては、特に限定されないが、例えば、アルキルベンゼンスルホン酸、アルキルスルホン酸、アルキルスルホコハク酸、ポリオキシエチレンアルキル硫酸、ポリオキシエチレンアルキルアリール硫酸、ポリオキシエチレンジスチリルフェニルエーテルスルホン酸等の酸性乳化剤；酸性乳化剤のアルカリ金属（Ｌｉ、Ｎａ、Ｋ等）塩、酸性乳化剤のアンモニウム塩、脂肪酸石鹸等のアニオン性界面活性剤；アルキルトリメチルアンモニウムブロミド、アルキルピリジニウムブロミド、イミダゾリニウムラウレート等の四級アンモニウム塩、ピリジニウム塩、イミダゾリニウム塩型のカチオン性界面活性剤；ポリオキシエチレンアルキルアリールエーテル、ポリオキシエチレンソルビタン脂肪酸エステル、ポリオキシエチレンオキシプロピレンブロックコポリマー、ポリオキシエチレンジスチリルフェニルエーテル等のノニオン型界面活性剤やラジカル重合性の二重結合を有する反応性乳化剤等が挙げられる。
【００６１】
これらの乳化剤の中で、ラジカル重合性の二重結合を有する反応性乳化剤を選択すると、（Ｂ）水系重合体エマルションの水分散安定性がより一層良好になるとともに、耐水性、耐薬品性、光学特性、強度等に優れた塗膜が形成される傾向にあるため、さらに好ましい。
【００６２】
反応性乳化剤としては、特に限定されないが、例えば、スルホン酸基又はスルホネート基を有するビニル単量体、硫酸エステル基を有するビニル単量体、それらのアルカリ金属塩又はアンモニウム塩；ポリオキシエチレン等のノニオン基を有するビニル単量体；４級アンモニウム塩を有するビニル単量体等が挙げられる。
【００６３】
スルホン酸基又はスルホネート基を有するビニル単量体の塩としては、特に限定されないが、例えば、ラジカル重合性の二重結合を有し、かつ、スルホン酸基のアンモニウム塩、ナトリウム塩又はカリウム塩である基により一部が置換された、炭素数１〜２０のアルキル基、炭素数２〜４のアルキルエーテル基、炭素数２〜４のポリアルキルエーテル基、炭素数６又は１０のアリール基及びコハク酸基からなる群から選ばれる置換基を有する化合物；スルホン酸基のアンモニウム塩、ナトリウム塩又はカリウム塩である基が結合しているビニル基を有するビニルスルホネート化合物等が挙げられる。
【００６４】
上記スルホン酸基のアンモニウム塩、ナトリウム塩又はカリウム塩である基により一部が置換されたコハク酸基を有する化合物としては、特に限定されないが、例えば、アリルスルホコハク酸塩等が挙げられる。これらは市販品を用いることもでき、例えば、エレミノールＪＳ−２（商品名）（三洋化成（株）製）、ラテムルＳ−１２０、Ｓ−１８０Ａ又はＳ−１８０（商品名）（花王（株）製）等が挙げられる。
【００６５】
上記スルホン酸基のアンモニウム塩、ナトリウム塩又はカリウム塩である基により一部が置換された、炭素数２〜４のアルキルエーテル基又は炭素数２〜４のポリアルキルエーテル基を有する化合物としては、特に限定されないが、例えば、アクアロンＨＳ−１０又はＫＨ−１０２５（商品名）（第一工業製薬（株）製）、アデカリアソープＳＥ−１０２５Ｎ又はＳＲ−１０２５（商品名）（旭電化工業（株）製）等を挙げることができる。
【００６６】
上記スルホン酸基のアンモニウム塩、ナトリウム塩又はカリウム塩である基により一部が置換されたアリール基を有する化合物としては、特に限定されないが、例えば、ｐ−スチレンスルホン酸のアンモニウム塩、ナトリウム塩及びカリウム塩等が挙げられる。
【００６７】
上記スルホン酸基のアンモニウム塩、ナトリウム塩又はカリウム塩である基が結合しているビニル基を有するビニルスルホネート化合物としては、特に限定されないが、例えば、２−スルホエチルアクリレート等のアルキルスルホン酸（メタ）アクリレートやメチルプロパンスルホン酸（メタ）アクリルアミド、アリルスルホン酸等のアンモニウム塩、ナトリウム塩及びカリウム塩が挙げられる。
【００６８】
硫酸エステル基を有するビニル単量体としては、特に限定されないが、例えば、ラジカル重合性の二重結合を有し、かつ、硫酸エステル基のアンモニウム塩、ナトリウム塩又はカリウム塩である基により一部が置換された、炭素数１〜２０のアルキル基、炭素数２〜４のアルキルエーテル基、炭素数２〜４のポリアルキルエーテル基及び炭素数６又は１０のアリール基からなる群から選ばれる置換基を有する化合物等が挙げられる。
【００６９】
上記硫酸エステル基を有するビニル単量体がアンモニウム塩、ナトリウム塩又はカリウム塩により一部が置換された炭素数２〜４のアルキルエーテル基又は炭素数２〜４のポリアルキエーテル基を有する化合物としては、特に限定されないが、例えば、スルホネート基により一部が置換されたアルキルエーテル基を有する化合物等が挙げられる。
【００７０】
ノニオン基を有するビニル単量体としては、特に限定されないが、例えば、α−〔１−〔（アリルオキシ）メチル〕−２−（ノニルフェノキシ）エチル〕−ω−ヒドロキシポリオキシエチレン（商品名：アデカリアソープＮＥ−２０、ＮＥ−３０、ＮＥ−４０等、旭電化工業（株）製）、ポリオキシエチレンアルキルプロペニルフェニルエーテル（商品名：アクアロンＲＮ−１０、ＲＮ−２０、ＲＮ−３０、ＲＮ−５０等、第一製薬工業（株）製）等が挙げられる。
【００７１】
本実施形態における上記乳化剤の使用量としては、得られる（Ｂ）水系重合体エマルション１００質量部に対して、１０質量部以下であることが好ましい。この範囲にある場合、より良好な耐水性が付与される傾向にある。同様の観点から、０．００１〜５質量部となる範囲内がより好ましい。
【００７２】
上記乳化剤以外に、（Ｂ）水系重合体エマルションの水分散安定性をより向上させる目的で分散安定剤を使用することもできる。上記分散安定剤としては、特に限定されないが、例えば、ポリカルボン酸及びスルホン酸塩からなる群から選ばれる各種の水溶性オリゴマー類や、ポリビニルアルコール、ヒドロキシエチルセルロース、澱粉、マレイン化ポリブタジエン、マレイン化アルキッド樹脂、ポリアクリル酸（塩）、ポリアクリルアミド、水溶性あるいは水分散性アクリル樹脂などの合成若しくは天然の水溶性又は水分散性の各種水溶性高分子物質等が挙げられる。これらは１種又は２種以上の混合物として使用することができる。
【００７３】
本実施形態において、上記分散安定剤を使用する場合、その使用量としては、（Ｂ）水系重合体エマルション１００質量部に対して、１０質量部以下であることが好ましい。この範囲にある場合、より良好な耐水性が付与される傾向にある。同様の観点から、０．００１〜５質量部となる範囲内がより好ましい。
【００７４】
（ｂ１）加水分解性珪素化合物及び（ｂ２）２級及び／又は３級アミド基を有するビニル単量体の重合は、重合率向上と重合時間短縮の観点から、重合触媒存在下で実施するのが好ましい。
【００７５】
（ｂ１）加水分解性珪素化合物の重合触媒としては、重合に用いる単量体の成分等に応じて適宜選択でき、例えば、塩酸、フッ酸等のハロゲン化水素類、酢酸、トリクロル酢酸、トリフルオロ酢酸、乳酸等のカルボン酸類；硫酸、ｐ−トルエンスルホン酸等のスルホン酸類；アルキルベンゼンスルホン酸、アルキルスルホン酸、アルキルスルホコハク酸、ポリオキシエチレンアルキル硫酸、ポリオキシエチレンアルキルアリール硫酸、ポリオキシエチレンジスチリルフェニルエーテルスルホン酸等の酸性乳化剤類；酸性又は弱酸性の無機塩、フタル酸、リン酸、硝酸のような酸性化合物類；水酸化ナトリウム、水酸化カリウム、ナトリウムメチラート、酢酸ナトリウム、テトラメチルアンモニウムクロリド、テトラメチルアンモニウムヒドロキシド、トリブチルアミン、ジアザビシクロウンデセン、エチレンジアミン、ジエチレントリアミン、エタノールアミン類、γ−アミノプロピルトリメトキシシラン、γ−（２−アミノエチル）−アミノプロピルトリメトキシシランのような塩基性化合物類；ジブチル錫オクチレート、ジブチル錫ジラウレートのような錫化合物等が挙げられる。これらの中で、重合触媒のみならず乳化剤としての作用を発揮させる観点から、酸性乳化剤類が好ましく、炭素数が５〜３０のアルキルベンゼンスルホン酸がさらに好ましい。
【００７６】
（ｂ２）２級及び／又は３級アミド基を有するビニル単量体の重合触媒としては、熱又は還元性物質などによってラジカル分解してビニル単量体の付加重合を起こさせるラジカル重合触媒が好適であり、水溶性又は油溶性の過硫酸塩、過酸化物、アゾビス化合物等が使用される。その例としては、特に限定されないが、過硫酸カリウム、過硫酸ナトリウム、過硫酸アンモニウム、過酸化水素、ｔ−ブチルヒドロパーオキシド、ｔ−ブチルパーオキシベンゾエート、２，２−アゾビスイソブチロニトリル、２，２−アゾビス（２−ジアミノプロパン）ヒドロクロリド、２，２−アゾビス（２，４−ジメチルバレロニトリル）等が挙げられる。なお、その配合量としては、全ビニル単量体１００質量部に対して、０．００１〜５質量部であることが重合時の粒子安定性の観点から好ましい。なお、重合速度の促進及び７０℃以下での低温の重合を行う場合には、例えば、重亜硫酸ナトリウム、塩化第一鉄、アスコルビン酸塩、ロンガリット等の還元剤をラジカル重合触媒と組み合わせて用いることが望ましい。
【００７７】
上述したように、（Ｂ）水系重合体エマルションは、水及び乳化剤の存在下で、（ｂ１）加水分解性珪素化合物と（ｂ２）２級及び／又は３級アミド基を有するビニル単量体（必要に応じてこれと共重合可能な他のビニル単量体（ｂ３）を用いてもよい）を、好ましくは重合触媒存在下で、重合することにより得ることができる。
【００７８】
（ｂ１）加水分解性珪素化合物と、（ｂ２）２級及び／又は３級アミド基を有するビニル単量体との重合は、別々に実施することもできるが、同時に実施することにより、両者の間で水素結合等によるミクロな有機・無機複合化が達成できる傾向にあるので好ましい。
【００７９】
（Ｂ）水系重合体エマルションの数平均粒子径、特に（Ｂ）水系重合体エマルションの一次粒子の数平均粒子径は、１０〜８００ｎｍであると好ましい。（Ｂ）の粒子径を上記範囲に調整することにより、耐候性、耐薬品性、光学特性、更には防汚性、防曇性、帯電防止性等がより一層優れた塗膜を形成できる傾向にある。また、得られる塗膜の透明性が向上する観点から、上記数平均粒子径は５０〜３００ｎｍであることがより好ましい。
【００８０】
このような数平均粒子径の（Ｂ）水系重合体エマルションを得る方法としては、特に限定されないが、乳化剤がミセルを形成するのに十分な量の水の存在下に（ｂ１）加水分解性珪素化合物及び（ｂ２）２級及び／又は３級アミド基を有するビニル単量体を重合する、いわゆる乳化重合が好ましい。
【００８１】
上記乳化重合の方法としては、特に限定されないが、例えば、（ｂ１）加水分解性珪素化合物及び（ｂ２）２級及び／又は３級アミド基を有するビニル単量体（必要に応じてこれと共重合可能な他のビニル単量体（ｂ３））は、そのままあるいは乳化した状態で、一括若しくは分割して、又は連続的に反応容器中に滴下し、上記重合触媒の存在下、好ましくは大気圧から必要により１０ＭＰａの圧力下で、約３０〜１５０℃の反応温度で重合させる方法が挙げられる。必要に応じて、圧力や反応温度を変更してもよい。（ｂ１）加水分解性珪素化合物及び全ビニル単量体量の総量と、水との比率については、特に限定されないが、最終固形分量（添加する単量体が全て重合した場合に得られる重合体（ビニル（共）重合体及び（ｂ１）加水分解性珪素化合物の重合生成物）の質量の合計（計算値）を元に計算される値）が０．１〜７０質量％、好ましくは１〜５５質量％の範囲になるように設定することが乳化重合時の粒子安定性の観点から好ましい。
【００８２】
上記乳化重合を行うにあたり、粒子径を成長させる又は制御するために、予め水相中にエマルション粒子を存在させて重合させるシード重合法によるものとすることができる。これにより粒子径がより均一な重合体エマルション粒子を得ることができる傾向にある。シード（核）となる物質は特に限定されず、公知のものを用いることもでき、反応条件等に応じて適宜選択することができる。重合反応は、系中のｐＨが好ましくは１．０〜１０．０、より好ましくは１．０〜６．０の範囲で進行させればよい。ｐＨは、燐酸二ナトリウムやボラックス、又は、炭酸水素ナトリウム、アンモニアなどのｐＨ緩衝剤を用いて調節することができる。
【００８３】
（Ｂ）水系重合体エマルションを得る方法として、（ｂ１）加水分解性珪素化合物を重合させるのに必要な水及び乳化剤、及び必要に応じて溶剤、の存在下に、（ｂ１）加水分解性珪素化合物及び（ｂ２）２級及び／又は３級アミド基を有するビニル単量体を重合した後、重合生成物がエマルションとなるまで水を添加する方法も採用できる。
【００８４】
（Ｂ）水系重合体エマルションは、２層以上の層から形成される、コア／シェル構造であることが好ましい。上記のような構造である場合、機械的物性（強度と柔軟性のバランス等）に優れた塗膜が得られる傾向にある。なお、コア部分は柔軟性に、シェル部分は硬さに、それぞれ寄与する。コアの最内層における、（ｂ１）加水分解性珪素化合物に対する（ｂ２）２級及び／又は３級アミド基を有するビニル単量体の質量比（ｂ２）／（ｂ１）は１．０以下であり、かつシェルの最外層の質量比（ｂ２）／（ｂ１）が０．１以上５．０以下であることがより好ましい。上記のような質量比である場合、得られる塗膜の耐候性、機械的物性がさらに向上する傾向にある。
【００８５】
コア／シェル構造の（Ｂ）水系重合体エマルションを製造する方法は、特に限定されず、公知の方法を採用することができるが、コア／シェル構造の簡便な形成の観点から多段乳化重合法が好ましい。ここで、多段乳化重合法とは、２種類以上の異なった組成の（ｂ１）加水分解性珪素化合物や（ｂ２）２級及び／又は３級アミド基を有するビニル単量体（必要に応じてこれと共重合可能な他のビニル単量体（ｂ３））を調製し、これらを別々の段階に分けて重合することを意味する。
【００８６】
多段乳化重合法の中で、簡便かつ有用な２段乳化重合による（Ｂ）水系重合体エマルションの合成としては、特に限定されないが、以下の方法を例示できる。すなわち、水及び乳化剤の存在下に（ｂ２）２級及び／又は３級アミド基を有するビニル単量体（及び、必要に応じて、これと共重合可能な他のビニル単量体（ｂ３））及び／又は（ｂ１）加水分解性珪素化合物を重合して得られたシード粒子（コア）の存在下に、（ｂ１）加水分解性珪素化合物及び（ｂ２）２級及び／又は３級アミド基を有するビニル単量体を重合する方法が挙げられる。
【００８７】
上記２段乳化重合による（Ｂ）水系重合体エマルションの合成は、第１系列（２級及び／若しくは３級アミド基を有するビニル単量体（ｂ２）（及び、必要に応じて、これと共重合可能な他のビニル単量体（ｂ３））及び／又は（ｂ１）加水分解性珪素化合物）を供給して乳化重合する第１段の重合工程と、第１段の重合工程の後に、第２系列（（ｂ１）加水分解性珪素化合物と、２級及び／又は３級アミド基とを有するビニル単量体（ｂ２）（及び、必要に応じて、これと共重合可能な他のビニル単量体（ｂ３）））を供給し、水性媒体中において乳化重合する第２段の重合からなる２段階の重合工程と、を少なくとも行う。第１系列中の固形分質量（Ｍ１）（第１段の重合工程の際に添加される単量体（ビニル単量体（ｂ２）（及び（ｂ３））及び（ｂ１）加水分解性珪素化合物）がすべて重合した場合の重合体の質量（計算値））と第２系列中の固形分質量（Ｍ２）（第２段の重合工程の際に添加される単量体（第１段の重合工程の際に添加される単量体（ビニル単量体（ｂ２）（及び（ｂ３））及び（ｂ１）加水分解性珪素化合物）がすべて重合した場合の重合体の質量（計算値））の質量比は、特に限定されないが、硬さと柔軟性を両立させ、優れた機械的物性を付与する観点から、好ましくは（Ｍ１）／（Ｍ２）＝９／１〜１／９、より好ましくは８／２〜２／８である。
【００８８】
好ましいコア／シェル構造の重合体として、第１段の重合で得られたシード粒子の粒子径が粒径分布（体積平均粒子径／数平均粒子径）の大きな変化を伴わず（好ましくは単分散の状態で）、第２段の重合によって粒子径が増大するものを挙げることができる。コア／シェル構造の確認は、例えば、透過型電子顕微鏡等による形態観察や粘弾性測定による解析等により行うことができる。
【００８９】
（Ｂ）水系重合体エマルションを、水及び乳化剤の存在下に（ｂ１）加水分解性珪素化合物を重合して得られたシード粒子の存在下に、（ｂ１）加水分解性珪素化合物及び（ｂ２）２級及び／又は３級アミド基を有するビニル単量体を重合した場合は、重合安定性に優れる傾向があり、好ましい。
【００９０】
本実施形態において使用する（Ｂ）水系重合体エマルションには、その用途及び使用方法などに応じて、通常、塗料や成型用樹脂に添加配合される成分、例えば、増粘剤、レベリング剤、チクソ化剤、消泡剤、凍結安定剤、艶消し剤、架橋反応触媒、顔料、硬化触媒、架橋剤、充填剤、皮張り防止剤、分散剤、湿潤剤、光安定剤、酸化防止剤、紫外線吸収剤、レオロジーコントロール剤、消泡剤、成膜助剤、防錆剤、染料、可塑剤、潤滑剤、還元剤、防腐剤、防黴剤、消臭剤、黄変防止剤、静電防止剤又は帯電調整剤等を配合することができる。すなわち、本実施形態における（Ｄ）コーティング組成物には上記の成分が包含されるものとすることができる。しかしながら、上記の成分に限定されるものではない。
【００９１】
（（Ｃ）加水分解性金属酸化物）
本実施形態において、（Ｃ）加水分解性金属酸化物は、強度向上と難燃性付与の役割を果たすものである。（Ｃ）加水分解性金属酸化物は、より優れた塗膜強度を付与する観点から、下記化学式（２）及び（３）で表される化合物からなる群より選ばれる１種類以上の加水分解性珪素化合物であることが好ましい。なお、加水分解性珪素化合物のほか、本実施形態における（Ｃ）加水分解性金属酸化物としては、例えば、オルトチタン酸テトラエチル等を挙げることができる。
【００９２】
［化２］
Ｒ1aＳｉＸ4-a    （２）
（化学式（２）中、Ｒ1は水素原子、あるいはハロゲン基、ヒドロキシ基、メルカプト基、アミノ基、（メタ）アクリロイル基又はエポキシ基を有してもよい、炭素数１〜１０のアルキル基、アルケニル基、アルキニル基もしくはアリール基を表す。Ｘは、加水分解性基を表し、ａは０〜３の整数である。）
上記式（２）で表される（Ｃ）加水分解性金属酸化物としては、特に限定されないが、例えば、テトラメトキシシラン、テトラエトキシシラン、テトラ−ｎ−プロポキシシラン、テトライソプロポキシシラン、テトラ−ｎ−ブトキシシラン等のテトラアルコキシシラン類；メチルトリメトキシシラン、メチルトリエトキシシラン、エチルトリメトキシシラン、エチルトリエトキシシラン、ｎ−プロピルトリメトキシシラン、ｎ−プロピルトリエトキシシラン、イソプロピルトリメトキシシラン、イソプロピルトリエトキシシラン、ｎ−ブチルトリメトキシシラン、ｎ−ブチルトリエトキシシラン、ｎ−ペンチルトリメトキシシラン、ｎ−ヘキシルトリメトキシシラン、ｎ−ヘプチルトリメトキシシラン、ｎ−オクチルトリメトキシシラン、ビニルトリメトキシシラン、ビニルトリエトキシシラン、アリルトリメトキシシラン、シクロヘキシルトリメトキシシラン、シクロヘキシルトリエトキシシラン、フェニルトリメトキシシラン、フェニルトリエトキシシラン、３−クロロプロピルトリメトキシシラン、３−クロロプロピルトリエトキシシラン、３，３，３−トリフロロプロピルトリメトキシシラン、３，３，３−トリフロロプロピルトリエトキシシラン、３−アミノプロピルトリメトキシシラン、３−アミノプロピルトリエトキシシラン、２−ヒドロキシエチルトリメトキシシラン、２−ヒドロキシエチルトリエトキシシラン、２−ヒドロキシプロピルトリメトキシシラン、２−ヒドロキシプロピルトリエトキシシラン、３−ヒドロキシプロピルトリメトキシシラン、３−ヒドロキシプロピルトリエトキシシラン、３−メルカプトプロピルトリメトキシシラン、３−メルカプトプロピルトリエトキシシラン、３−イソシアナートプロピルトリメトキシシラン、３−イソシアナートプロピルトリエトキシシラン、３−グリシドキシプロピルトリメトキシシラン、３−グリシドキシプロピルトリエトキシシラン、２−（３，４−エポキシシクロヘキシル）エチルトリメトキシシラン、２−（３，４−エポキシシクロヘキシル）エチルトリエトキシシラン、３−（メタ）アクリルオキシプロピルトリメトキシシラン、３−（メタ）アタクリルオキシプロピルトリエトキシシラン、３−（メタ）アクリロイルオキシプロピルトリｎ−プロポキシシラン、３−（メタ）アクリロイルオキシプロピルトリイソプロポキシシラン、３−ウレイドプロピルトリメトキシシラン、３−ウレイドプロピルトリエトキシシラン等のトリアルコキシシラン類；ジメチルジメトキシシラン、ジメチルジエトキシシラン、ジエチルジメトキシシラン、ジエチルジエトキシシラン、ジ−ｎ−プロピルジメトキシシラン、ジ−ｎ−プロピルジエトキシシラン、ジイソプロピルジメトキシシラン、ジイソプロピルジエトキシシラン、ジ−ｎ−ブチルジメトキシシラン、ジ−ｎ−ブチルジエトキシシラン、ジ−ｎ−ペンチルジメトキシシラン、ジ−ｎ−ペンチルジエトキシシラン、ジ−ｎ−ヘキシルジメトキシシラン、ジ−ｎ−ヘキシルジエトキシシラン、ジ−ｎ−ヘプチルジメトキシシラン、ジ−ｎ−ヘプチルジエトキシシラン、ジ−ｎ−オクチルジメトキシシラン、ジ−ｎ−オクチルジエトキシシラン、ジ−ｎ−シクロヘキシルジメトキシシラン、ジ−ｎ−シクロヘキシルジエトキシシラン、ジフェニルジメトキシシラン、ジフェニルジエトキシシラン、３−（メタ）アクリロイルオキシプロピルメチルジメトキシシラン等のジアルコキシシラン類；トリメチルメトキシシラン、トリメチルエトキシシラン等のモノアルコキシシラン類等を挙げることができる。また、これらの加水分解性珪素化合物は、単独で又は２種以上を混合して使用することができる。
【００９３】
［化３］
Ｒ3−（Ｏ−Ｓｉ（ＯＲ3）2）c−ＯＲ3    （３）
（化学式（３）中、Ｒ3は炭素数１〜６のアルキル基を表す。ｃは２〜８の整数である。）
上記式（３）で表される（Ｃ）加水分解性金属酸化物としては、特に限定されないが、例えば、三菱化学社製  ＭＫＣシリケート  ＭＳ５６等を挙げることができる。
【００９４】
（基材）
本実施形態における基材については、本実施形態におけるコーティング層により特に優れた難燃性を付与される対象として位置付け、種々の材料を基材として採用することができる。なお、本実施形態においては、基材が樹脂製であることが好ましい。上記基材が樹脂製である場合には、燃焼溶解した樹脂を塗膜が保持し、より効果的に落下を防止できる傾向にあると考えられる。上記樹脂製の基材としては、特に限定されないが、例えば、合成樹脂や天然樹脂等の有機基材を挙げることができる。
【００９５】
上記合成樹脂としては、熱可塑性樹脂と硬化性樹脂（熱硬化性樹脂、光硬化性樹脂、湿気硬化性樹脂等）を使用することができる。より詳細には、例えば、シリコーン樹脂、アクリル樹脂、メタクリル樹脂、フッ素樹脂、アルキド樹脂、アミノアルキド樹脂、ビニル樹脂、ポリエステル樹脂、スチレン−ブタジエン樹脂、ポリオレフィン樹脂、ポリスチレン樹脂、ポリケトン樹脂、ポリアミド樹脂、ポリカーボネート樹脂、ポリアセタール樹脂、ポリエーテルエーテルケトン樹脂、ポリフェニレンオキシド樹脂、ポリスルフォン樹脂、ポリフェニレンスルホン樹脂ポリエーテル樹脂、ポリ塩化ビニル樹脂、ポリ塩化ビニリデン樹脂、尿素樹脂、フェノール樹脂、メラミン樹脂、エポキシ樹脂、ウレタン樹脂、シリコーン−アクリル樹脂等を挙げることができる。しかしながら、上記に限定されるものではない。
【００９６】
また、上記天然樹脂としては、特に限定されないが、例えば、セルロース系樹脂、天然ゴム等のイソプレン系樹脂、カゼイン等のタンパク質系樹脂等を挙げることができる。
【００９７】
本実施形態において、樹脂板の表面は、コロナ放電処理やフレーム処理、プラズマ処理等の表面処理がされてあっても構わないが、これらの表面処理は必須ではない。
【００９８】
本実施形態において使用される基材の種類、厚さや表面処理により形成される膜の厚さは特に限定されず、用途に応じて適宜設定することができる。
【００９９】
（難燃積層体の製造方法）
本実施形態に係る難燃積層体の製造方法としては、（Ａ）金属酸化物、（Ｂ）水系重合体エマルション及び（Ｃ）加水分解性金属酸化物を含む（Ｄ）コーティング組成物を、基材の片面又は両面に塗布し、分散媒を揮発させることにより得られることが好ましい。このようにして製造される難燃積層体は、透明性が高く、クラック発生等の塗膜欠陥の少ない塗膜を形成できる傾向にある。
【０１００】
上記した製造方法において、（Ａ）金属酸化物、（Ｂ）水系重合体エマルション及び（Ｃ）加水分解性金属酸化物を含む（Ｄ）コーティング組成物を調製する第１の工程と、（Ｄ）コーティング組成物を、基材の片面又は両面に塗布する第２の工程と、分散媒を揮発させる第３の工程と、に区分することもできる。
【０１０１】
上記第１の工程において、本実施形態における（Ｄ）コーティング組成物に含まれる（Ａ）金属酸化物と（Ｂ）水系重合体エマルションの質量比率（Ｘ）（（Ａ）金属酸化物／（Ｂ）水系重合体エマルション）を、０．２以上となるように調製することが好ましい。上記Ｘがこのような範囲を満たすように（Ｄ）コーティング組成物を調製することで、膜の透明性及び難燃性がより向上する傾向にある。同様の観点から、Ｘのより好ましい範囲は０．３以上であり、更に好ましくは０．５以上である。また、上記Ｘは、８．０以下が好ましく、５．０以下であることがより好ましく、３以下であることが更に好ましい。上記Ｘがこのような範囲を満たすように（Ｄ）コーティング組成物を調製することで、塗膜の成膜性低下によるクラック発生や膜の柔軟性が低下を防止できる傾向にある。つまり、基材の熱膨張や熱変形に膜が追従できず、クラック等の膜破壊が起こることを防止できる傾向にある。特に、基材が燃焼することにより溶融した基材の自重に耐えきれず、当該基材が火炎落下するといった難燃性の低下をより効果的に防止できる傾向にある。
【０１０２】
本実施形態における（Ｄ）コーティング組成物は、数式（１）で表される加水分解性珪素化合物のＳｉＯ2換算での質量（Ｃｗ）の質量比率（Ｙ）が、０．０１以上０．２０以下を満たすように調製されることが好ましい。
［数１］
（Ｙ）＝（Ｃｗ）／（（Ａｗ）＋（Ｂｗ）＋（Ｃｗ））    （１）
（式中、（Ａｗ）は（Ａ）金属酸化物の固形分質量を表し、（Ｂｗ）は（Ｂ）水系重合体エマルションの固形分質量を表し、（Ｃｗ）は（Ｃ）加水分解性金属酸化物のＳｉＯ2換算での質量を表す。）
（Ｄ）コーティング組成物中の質量比率（Ｙ）が上記の範囲に含まれる場合、塗膜の柔軟性を保持し、変形時のクラック発生を抑制できる傾向にある。
【０１０３】
上記質量比率（Ｙ）は、より優れた膜硬度を確保する観点から、０．０１以上が好ましく、より好ましくは０．０２以上、さらに好ましくは０．０３以上である。また、質量比率（Ｙ）はまた、塗膜の柔軟性低下に起因する熱変形及び屈曲によるクラック発生とそれに伴う難燃性低下をより効果的に防止する観点から、０．２０以下が好ましく、より好ましくは０．１８以下、さらに好ましくは０．１５以下である。
【０１０４】
本実施形態における（Ｄ）コーティング組成物は、中和を行うと（Ｂ）水系重合体エマルション中のカルボン酸がイオン化し、密着性が向上する傾向にあるため、コーティング組成物のｐＨを６〜１０に調整することが好ましく、より好ましくは６．５〜９．５であり、更に好ましくは、７．０〜９．０である。上記中和に際しては、（Ａ）金属酸化物と（Ｂ）水系重合体エマルションと（Ｃ）加水分解性金属酸化物とを混合して得られる（Ｄ）コーティング組成物をｐＨ２〜５の酸性状態で撹拌する第１工程により、加水分解性金属酸化物（Ｃ）の加水分解を実施した後、ｐＨを６〜１０に中和する第２工程を実施するのが、加水分解速度の観点から好ましい。上記中和に用いる中和剤としてはアンモニア、ジエチルアミン、エチルアミン、ジメチルアミノエタノール、水酸化カリウム、水酸化ナトリウム、等が挙げられ、塗膜の耐水性の観点からアンモニアが好ましい。
【０１０５】
本実施形態における上記第２の工程に関して、（Ｄ）コーティング組成物を用いた塗膜の形成方法としては、例えばスプレー吹き付け法、フローコーティング法、ロールコート法、刷毛塗り法、ディップコーティング法、スピンコーティング法、スクリーン印刷法、キャスティング法、グラビア印刷法、フレキソ印刷法等により、基材上にコーティング組成物を塗布することが挙げられる。
【０１０６】
さらに、本実施形態においては、硬化速度向上、生産性向上の観点から、上記塗膜を上記基材上で乾燥した後、好ましくは１５℃〜１５０℃、より好ましくは３０℃〜１３０℃での熱処理や紫外線照射等を行うことができる。
【０１０７】
上記塗膜（コーティング層）の厚みとしては、透明性、屈曲性の面から、０．０５〜２０μｍが好ましく、０．１〜１０μｍがより好ましい。なお、塗膜の厚み（膜厚）は、後述する実施例に記載の方法により測定することができる。
【実施例】
【０１０８】
以下の実施例及び比較例により本発明を具体的に説明するが、これらは本発明の範囲を限定するものではない。
【０１０９】
実施例及び比較例中において、各種の物性を下記の方法により評価した。
【０１１０】
１．塗膜硬度
ＪＩＳ−Ｋ５６００−５−４に準じ、鉛筆硬度（皮膜のすり傷）として求めた。
【０１１１】
２．透明性
日本電色工業製濁度計ＮＤＨ２０００を用いて、ＪＩＳ−Ｋ７３６１に準じて全光線透過率を測定した。透明性はコーティング後の全光線透過率の維持率（％）で評価した。すなわち、透明性を全光線透過率の維持率（％）で評価した。なお、全光線透過率の維持率（％）は、１００×（基材の全光線透過率−難燃積層体の全光線透過率）／基材の全光線透過率）により得ることとした。
【０１１２】
３．Ｖ試験による燃焼性試験
得られた難燃フィルムについて、ＵＬ９４規格による垂直燃焼試験であるＶ試験に従い、各試験片（長さ１２７ｍｍ、幅１３ｍｍ）を作成した。炎の大きさは２０ｍｍとした。なお、接炎時間は１０秒間とし、火が消えると同時に２回目の接炎を１０秒間行って、接炎後の、落下する火種により試験片の下に置いた綿が発火するか否かについて評価した。火種の落下がないサンプルを合格とし、落下する火種により試験片の下に置いた綿が発火したサンプルを不合格とした。
【０１１３】
４．耐屈曲性
得られた難燃フィルムについて、ＪＩＳ−Ｋ５６００−５−１に準拠した方法で耐屈曲性（円筒形マンドレル法）試験を実施した。試験方法は、８ｍｍ径マンドレルを使用し、試験後の塗膜表面をマイクロスコープで観察した結果、フィルム割れやひび割れのない試験片を合格とした。すなわち、次のように評価するものとした。
○：変化なし
△：クラックの発生
×：剥がれ
【０１１４】
５．密着性試験（碁盤目試験）
得られた難燃フィルムについて、ＪＩＳ−Ｋ５６００−５−６に準拠した方法で１ｍｍ角１００マスの碁盤目試験において、次のように評価した。
◎：１００マス残る
○：８０〜９９マス残る
×：８０マス以下残る
【０１１５】
６．塗膜平均膜厚
ＦＥ−３０００型反射分光膜厚計（大塚電子株式会社製）により測定した。
【０１１６】
７．表面外観の評価
目視による外観観察ないし以下の基準に基づき、各例で得られた試験版を評価した。なお、ＨＡＺＥの値はＪＩＳ−Ｋ７３６１に準拠して求められる値を採用した。
良好：表面にブツなどの凝集による異物がなく、曇り度（ＨＡＺＥ）１未満
淡白色：表面にブツなどの凝集による異物がなく、曇り度（ＨＡＺＥ）１以上５未満
白濁：表面にブツなどの凝集による異物がなく、曇り度（ＨＡＺＥ）５以上
クラック少：亀裂が複数認められるが、これらは繋がっておらず点在する
クラック多：亀裂が複数認められ、これらが全面に繋がっている
膜厚斑：６ｃｍ角、厚さ１００μｍのポリカーボネートフィルムに塗装したコーティング組成物の面内５点測定の膜厚の最大値と最小値の差が１００％以上（例：面内膜厚が１００ｎｍ〜２５０ｎｍと広い範囲で分布する場合）
【０１１７】
〔合成例１〕
重合体エマルション粒子（Ｂ−１）水分散体の合成
還流冷却器、滴下槽、温度計及び撹拌装置を有する反応器に、イオン交換水１６００ｇ、ドデシルベンゼンスルホン酸７ｇを投入した後、撹拌下で温度を８０℃に加温した。これに、ジメチルジメトキシシラン１８５ｇ、フェニルトリメトキシシラン１１７ｇの混合液を反応容器中の温度を８０℃に保った状態で約２時間かけて滴下し、その後、反応容器中の温度を８０℃に保持して約１時間撹拌を続けた。次に、アクリル酸ブチル１５０ｇ、テトラエトキシシラン３０ｇ、フェニルトリメトキシシラン１４５ｇ、３−メタクリロキシプロピルトリメトキシシラン１．３ｇの混合液とジエチルアクリルアミド１６５ｇ、アクリル酸３ｇ、反応性乳化剤（商品名「アデカリアソープＳＲ−１０２５」、旭電化（株）製、固形分２５質量％水溶液）１３ｇ、過硫酸アンモニウムの２質量％水溶液４０ｇ、イオン交換水１９００ｇの混合液とを、反応容器中の温度を８０℃に保持して約２時間かけて同時に滴下した。さらに熱養生として、反応容器中の温度を８０℃に保持して約２時間撹拌を続けた。その後室温まで冷却し、１００メッシュの金網で濾過し、固形分１４．０９質量％、数平均粒子径８６ｎｍの重合体エマルション粒子（Ｂ−１）水分散体を得た。
【０１１８】
〔合成例２〕
重合体エマルション粒子（Ｂ−２）水分散体の合成
還流冷却器、滴下槽、温度計及び撹拌装置を有する反応器に、イオン交換水１６００ｇ、ドデシルベンゼンスルホン酸７ｇを投入した後、撹拌下で温度を８０℃に加温した。これに、ジメチルジメトキシシラン１８５ｇ、フェニルトリメトキシシラン１１７ｇの混合液を反応容器中の温度を８０℃に保持して約２時間かけて滴下し、その後、反応容器中の温度を８０℃に保持して約１時間撹拌を続けた。次に、アクリル酸ブチル１５０ｇ、メタクリル酸メチル１６５ｇテトラエトキシシラン３０ｇ、フェニルトリメトキシシラン１４５ｇ、３−メタクリロキシプロピルトリメトキシシラン１．３ｇの混合液と、アクリル酸３ｇ、反応性乳化剤（商品名「アデカリアソープＳＲ−１０２５」、旭電化（株）製、固形分２５質量％水溶液）１３ｇ、過硫酸アンモニウムの２質量％水溶液４０ｇ、イオン交換水１９００ｇの混合液とを、反応容器中の温度を８０℃に保持して約２時間かけて同時に滴下した。さらに熱養生として、反応容器中の温度を８０℃に保持して約２時間撹拌を続けた。その後室温まで冷却し、１００メッシュの金網で濾過し、固形分１４．０９質量％、数平均粒子径８７ｎｍの重合体エマルション粒子（Ｂ−２）水分散体を得た。
【０１１９】
〔実施例１〕
（Ｂ）水系重合体エマルションとして合成例１で合成した重合体エマルション粒子（Ｂ−１）水分散体３５．３６ｇ、（Ａ）金属酸化物として平均粒子径１０ｎｍの水分散コロイダルシリカ（商品名「スノーテックスＯＳ」、日産化学工業（株）製、固形分２０質量％）２４．７５ｇ、及び（Ｃ）加水分解性金属酸化物としてテトラエトキシシラン（信越化学工業（株）製）０．３５ｇ、蒸留水１０１．５ｇ、エタノール（和光純薬工業（株）製）３８．０ｇを混合後、２５℃で２時間攪拌しコーティング組成物（Ｄ−１）を得た。
【０１２０】
膜厚１００μｍのポリカーボネートフィルム（ＡＧＣ社製）に上記コーティング組成物（Ｄ−１）を、サスバットに１００ｃｃ入れ、基材を沈めた後、２０℃の環境で３０分間乾燥させた。その後、７０℃で１０分間乾燥することにより、試験板（Ｅ−１）を得た。コーティング組成物（Ｄ−１）の乾燥膜厚は両面の平均が０．６９μｍであった。塗膜表面は良好で、全光線透過率の維持率は１００％と非常に透明性の高い塗膜であった。また鉛筆硬度はＨＢであり、良好な硬度を示した。得られた試験板（Ｅ−１）の各評価結果を表２に示す。また、表１に各原料の配合量を示す。
【０１２１】
〔実施例２〕
（Ｂ）水系重合体エマルションとして合成例１で合成した重合体エマルション粒子（Ｂ−１）水分散体３４．８４ｇ、（Ａ）金属酸化物として平均粒子径１０ｎｍの水分散コロイダルシリカ（商品名「スノーテックスＯＳ」、日産化学工業（株）製、固形分２０質量％）２４．３９ｇ、及び（Ｃ）加水分解性金属酸化物としてテトラエトキシシラン（信越化学工業（株）製）０．８７ｇ、蒸留水１０１．９ｇ、エタノール（和光純薬工業（株）製）３８．０ｇを混合後、２５℃で２時間攪拌しコーティング組成物（Ｄ−２）を得た。
【０１２２】
膜厚１００μｍのポリカーボネートフィルム（ＡＧＣ社製）に上記コーティング組成物（Ｄ−２）を、サスバットに１００ｃｃ入れ、基材を沈めた後、２０℃の環境で３０分間乾燥させた。その後、７０℃で１０分間乾燥することにより、試験板（Ｅ−２）を得た。コーティング組成物（Ｄ−２）の乾燥膜厚は両面の平均が０．６９μｍであった。塗膜表面は良好で、全光線透過率の維持率は１００％と非常に透明性の高い塗膜であった。また鉛筆硬度はＨＢであり、良好な硬度を示した。得られた試験板（Ｅ−２）の各評価結果を表２に示す。また、表１に各原料の配合量を示す。
【０１２３】
〔実施例３〕
（Ｂ）水系重合体エマルションとして合成例１で合成した重合体エマルション粒子（Ｂ−１）水分散体３４．０１ｇ、（Ａ）金属酸化物として平均粒子径１０ｎｍの水分散コロイダルシリカ（商品名「スノーテックスＯＳ」、日産化学工業（株）製、固形分２０質量％）２３．８１ｇ、及び（Ｃ）加水分解性金属酸化物としてテトラエトキシシラン（信越化学工業（株）製）１．７ｇ、蒸留水１０２．５ｇ、エタノール（和光純薬工業（株）製）３８．０ｇを混合後、２５℃で２時間攪拌しコーティング組成物（Ｄ−３）を得た。
【０１２４】
膜厚１００μｍのポリカーボネートフィルム（ＡＧＣ社製）に上記コーティング組成物（Ｄ−３）を、サスバットに１００ｃｃ入れ、基材を沈めた後、２０℃の環境で３０分間乾燥させた。その後、７０℃で１０分間乾燥することにより、試験板（Ｅ−３）を得た。コーティング組成物（Ｄ−３）の乾燥膜厚は両面の平均が０．６１μｍであった。塗膜表面は良好で、全光線透過率の維持率は１００％と非常に透明性の高い塗膜であった。また鉛筆硬度はＦであり、良好な硬度を示した。得られた試験板（Ｅ−３）の各評価結果を表２に示す。また、表１に各原料の配合量を示す。
【０１２５】
〔実施例４〕
（Ｂ）水系重合体エマルションとして合成例１で合成した重合体エマルション粒子（Ｂ−１）水分散体２８．５７ｇ、（Ａ）金属酸化物として平均粒子径１０ｎｍの水分散コロイダルシリカ（商品名「スノーテックスＯＳ」、日産化学工業（株）製、固形分２０質量％）２０．００ｇ、及び（Ｃ）加水分解性金属酸化物としてテトラエトキシシラン（信越化学工業（株）製）７．１４ｇ、蒸留水１０６．３ｇ、エタノール（和光純薬工業（株）製）３８．０ｇを混合後、２５℃で２時間攪拌しコーティング組成物（Ｄ−４）を得た。
【０１２６】
厚さ１００μｍのポリカーボネートフィルム（ＡＧＣ社製）に上記コーティング組成物（Ｄ−４）を、サスバットに１００ｃｃ入れ、基材を沈めた後、２０℃の環境で３０分間乾燥させた。その後、７０℃で１０分間乾燥することにより、試験板（Ｅ−４）を得た。コーティング組成物（Ｄ−４）の乾燥膜厚は両面の平均が０．６０μｍであった。塗膜表面は良好で、全光線透過率の維持率は１０２％と非常に透明性の高い塗膜であった。また鉛筆硬度はＨであり、非常に良好な硬度を示した。得られた試験板（Ｅ−４）の各評価結果を表２に示す。また、表１に各原料の配合量を示す。
【０１２７】
〔実施例５〕
（Ｂ）水系重合体エマルションとして合成例１で合成した重合体エマルション粒子（Ｂ−１）水分散体４７．６２ｇ、（Ａ）金属酸化物として平均粒子径１０ｎｍの水分散コロイダルシリカ（商品名「スノーテックスＯＳ」、日産化学工業（株）製、固形分２０質量％）１０．００ｇ、及び（Ｃ）加水分解性金属酸化物としてテトラエトキシシラン（信越化学工業（株）製）４．７６ｇ、蒸留水９９．６ｇ、エタノール（和光純薬工業（株）製）３８．０ｇを混合後、２５℃で２時間攪拌しコーティング組成物（Ｄ−５）を得た。
【０１２８】
厚さ１００μｍのポリカーボネートフィルム（ＡＧＣ社製）に上記コーティング組成物（Ｄ−５）を、サスバットに１００ｃｃ入れ、基材を沈めた後、２０℃の環境で３０分間乾燥させた。その後、７０℃で１０分間乾燥することにより、試験板（Ｅ−５）を得た。コーティング組成物（Ｄ−５）の乾燥膜厚は両面の平均が０．７２μｍであった。塗膜表面は淡白色で、全光線透過率の維持率は９８％と非常に透明性の高い塗膜であった。また鉛筆硬度はＨであり、非常に良好な硬度を示した。得られた試験板（Ｅ−５）の各評価結果を表２に示す。また、表１に各原料の配合量を示す。
【０１２９】
〔実施例６〕
（Ｂ）水系重合体エマルションとして合成例１で合成した重合体エマルション粒子（Ｂ−１）水分散体４２．０２ｇ、（Ａ）金属酸化物として平均粒子径１０ｎｍの水分散コロイダルシリカ（商品名「スノーテックスＯＳ」、日産化学工業（株）製、固形分２０質量％）１４．７１ｇ、及び（Ｃ）加水分解性金属酸化物としてテトラエトキシシラン（信越化学工業（株）製）４．２ｇ、蒸留水１０１．１ｇ、エタノール（和光純薬工業（株）製）３８．０ｇを混合後、２５℃で２時間攪拌しコーティング組成物（Ｄ−６）を得た。
【０１３０】
厚さ１００μｍのポリカーボネートフィルム（ＡＧＣ社製）に上記コーティング組成物（Ｄ−６）を、サスバットに１００ｃｃ入れ、基材を沈めた後、２０℃の環境で３０分間乾燥させた。その後、７０℃で１０分間乾燥することにより、試験板（Ｅ−６）を得た。コーティング組成物（Ｄ−６）の乾燥膜厚は両面の平均が０．７２μｍであった。塗膜表面は淡白色で、全光線透過率の維持率は９８％と非常に透明性の高い塗膜であった。また鉛筆硬度はＨであり、非常に良好な硬度を示した。得られた試験板（Ｅ−６）の各評価結果を表２に示す。また、表１に各原料の配合量を示す。
【０１３１】
〔実施例７〕
（Ｂ）水系重合体エマルションとして合成例１で合成した重合体エマルション粒子（Ｂ−１）水分散体３２．４７ｇ、（Ａ）金属酸化物として平均粒子径１０ｎｍの水分散コロイダルシリカ（商品名「スノーテックスＯＳ」、日産化学工業（株）製、固形分２０質量％）２２．７３ｇ、及び（Ｃ）加水分解性金属酸化物としてテトラエトキシシラン（信越化学工業（株）製）３．２５ｇ、蒸留水１０３．６ｇ、エタノール（和光純薬工業（株）製）３８．０ｇを混合後、２５℃で２時間攪拌しコーティング組成物（Ｄ−７）を得た。
【０１３２】
厚さ１００μｍのポリカーボネートフィルム（ＡＧＣ社製）に上記コーティング組成物（Ｄ−７）を、サスバットに１００ｃｃ入れ、基材を沈めた後、２０℃の環境で３０分間乾燥させた。その後、７０℃で１０分間乾燥することにより、試験板（Ｅ−７）を得た。コーティング組成物（Ｄ−７）の乾燥膜厚は両面の平均が０．６７μｍであった。塗膜表面は良好で、全光線透過率の維持率は１０１％と非常に透明性の高い塗膜であった。また鉛筆硬度はＨであり、非常に良好な硬度を示した。得られた試験板（Ｅ−７）の各評価結果を表２に示す。また、表１に各原料の配合量を示す。
【０１３３】
〔実施例８〕
（Ｂ）水系重合体エマルションとして合成例１で合成した重合体エマルション粒子（Ｂ−１）水分散体２２．３２ｇ、（Ａ）金属酸化物として平均粒子径１０ｎｍの水分散コロイダルシリカ（商品名「スノーテックスＯＳ」、日産化学工業（株）製、固形分２０質量％）３１．２５ｇ、及び（Ｃ）加水分解性金属酸化物としてテトラエトキシシラン（信越化学工業（株）製）２．２３ｇ、蒸留水１０６．２ｇ、エタノール（和光純薬工業（株）製）３８．０ｇを混合後、２５℃で２時間攪拌しコーティング組成物（Ｄ−８）を得た。
【０１３４】
厚さ１００μｍのポリカーボネートフィルム（ＡＧＣ社製）に上記コーティング組成物（Ｄ−８）を、サスバットに１００ｃｃ入れ、基材を沈めた後、２０℃の環境で３０分間乾燥させた。その後、７０℃で１０分間乾燥することにより、試験板（Ｅ−８）を得た。コーティング組成物（Ｄ−８）の乾燥膜厚は両面の平均が０．６７μｍであった。塗膜表面は良好で、全光線透過率の維持率は１０２％と非常に透明性の高い塗膜であった。また鉛筆硬度はＨであり、非常に良好な硬度を示した。得られた試験板（Ｅ−８）の各評価結果を表２に示す。また、表１に各原料の配合量を示す。
【０１３５】
〔実施例９〕
（Ｂ）水系重合体エマルションとして合成例１で合成した重合体エマルション粒子（Ｂ−１）水分散体１１．５２ｇ、（Ａ）金属酸化物として平均粒子径１０ｎｍの水分散コロイダルシリカ（商品名「スノーテックスＯＳ」、日産化学工業（株）製、固形分２０質量％）４０．３２ｇ、及び（Ｃ）加水分解性金属酸化物としてテトラエトキシシラン（信越化学工業（株）製）１．１５ｇ、蒸留水１０９．０ｇ、エタノール（和光純薬工業（株）製）３８．０ｇを混合後、２５℃で２時間攪拌しコーティング組成物（Ｄ−９）を得た。
【０１３６】
厚さ１００μｍのポリカーボネートフィルム（ＡＧＣ社製）に上記コーティング組成物（Ｄ−９）を、サスバットに１００ｃｃ入れ、基材を沈めた後、２０℃の環境で３０分間乾燥させた。その後、７０℃で１０分間乾燥することにより、試験板（Ｅ−９）を得た。コーティング組成物（Ｄ−９）の乾燥膜厚は両面の平均が０．６６μｍであった。塗膜表面は良好で、全光線透過率の維持率は１０２％と非常に透明性の高い塗膜であった。また鉛筆硬度はＨであり、非常に良好な硬度を示した。得られた試験板（Ｅ−９）の各評価結果を表２に示す。また、表１に各原料の配合量を示す。
【０１３７】
〔実施例１０〕
（Ｂ）水系重合体エマルションとして合成例１で合成した重合体エマルション粒子（Ｂ−１）水分散体７．７６ｇ、（Ａ）金属酸化物として平均粒子径１０ｎｍの水分散コロイダルシリカ（商品名「スノーテックスＯＳ」、日産化学工業（株）製、固形分２０質量％）４３．４８ｇ、及び（Ｃ）加水分解性金属酸化物としてテトラエトキシシラン（信越化学工業（株）製）０．７８ｇ、蒸留水１１０．０ｇ、エタノール（和光純薬工業（株）製）３８．０ｇを混合後、２５℃で２時間攪拌しコーティング組成物（Ｄ−１０）を得た。
【０１３８】
厚さ１００μｍのポリカーボネートフィルム（ＡＧＣ社製）に上記コーティング組成物（Ｄ−１０）を、サスバットに１００ｃｃ入れ、基材を沈めた後、２０℃の環境で３０分間乾燥させた。その後、７０℃で１０分間乾燥することにより、試験板（Ｅ−１０）を得た。コーティング組成物（Ｄ−１０）の乾燥膜厚は両面の平均が０．６９μｍであった。塗膜表面は良好で、全光線透過率の維持率は９８％と非常に透明性の高い塗膜であった。また鉛筆硬度はＨであり、非常に良好な硬度を示した。得られた試験板（Ｅ−１０）の各評価結果を表２に示す。また、表１に各原料の配合量を示す。
【０１３９】
〔実施例１１〕
（Ｂ）水系重合体エマルションとして合成例１で合成した重合体エマルション粒子（Ｂ−１）水分散体３２．４７ｇ、（Ａ）金属酸化物として平均粒子径１０ｎｍの水分散コロイダルシリカ（商品名「スノーテックスＯＳ」、日産化学工業（株）製、固形分２０質量％）２２．７３ｇ、及び（Ｃ）加水分解性金属酸化物としてテトラエトキシシラン（信越化学工業（株）製）３．２５ｇ、蒸留水１０３．６ｇ、エタノール（和光純薬工業（株）製）３８．０ｇを混合後、２５℃で２時間攪拌したのち、１５％アンモニア水でｐＨを８．５に調整しコーティング組成物（Ｄ−１１）を得た。
【０１４０】
膜厚１００μｍのポリカーボネートフィルム（ＡＧＣ社製）に上記コーティング組成物（Ｄ−１１）を、サスバットに１００ｃｃ入れ、基材を沈めた後、２０℃の環境で３０分間乾燥させた。その後、７０℃で１０分間乾燥することにより、試験板（Ｅ−１１）を得た。コーティング組成物（Ｄ−１１）の乾燥膜厚は両面の平均が０．６８μｍであった。塗膜表面は良好で、全光線透過率の維持率は１０２％と非常に透明性の高い塗膜であった。また鉛筆硬度はＨＢであり、良好な硬度を示した。得られた試験板（Ｅ−１１）の各評価結果を表２に示す。また、表１に各原料の配合量を示す。
【０１４１】
〔比較例１〕
（Ｂ）水系重合体エマルションとして合成例１で合成した重合体エマルション粒子（Ｂ−１）水分散体３５．７１ｇ、（Ａ）金属酸化物として平均粒子径１０ｎｍの水分散コロイダルシリカ（商品名「スノーテックスＯＳ」、日産化学工業（株）製、固形分２０質量％）２５．００ｇ、蒸留水１０１．３ｇ、エタノール（和光純薬工業（株）製）３８．０ｇを混合後、２５℃で２時間攪拌しコーティング組成物（Ｄ−１７）を得た。
【０１４２】
厚さ１００μｍのポリカーボネートフィルム（ＡＧＣ社製）に上記コーティング組成物（Ｄ−１７）を、サスバットに１００ｃｃ入れ、基材を沈めた後、２０℃の環境で３０分間乾燥させた。その後、７０℃で１０分間乾燥することにより、試験板（Ｅ−１７）を得た。コーティング組成物（Ｄ−１７）の乾燥膜厚は両面の平均が０．６３μｍであった。塗膜表面はクラックが発生していた。全光線透過率の維持率は１０１％と非常に透明性の高い塗膜であった。また鉛筆硬度は２Ｂであり、やや硬度が低い塗膜であった。得られた試験板（Ｅ−１７）の各評価結果を表４に示す。また、表３に各原料の配合量を示す。
【０１４３】
〔実施例１２〕
（Ｂ）水系重合体エマルションとして合成例１で合成した重合体エマルション粒子（Ｂ−１）水分散体３５．５４ｇ、（Ａ）金属酸化物として平均粒子径１０ｎｍの水分散コロイダルシリカ（商品名「スノーテックスＯＳ」、日産化学工業（株）製、固形分２０質量％）２４．８８ｇ、及び（Ｃ）加水分解性金属酸化物としてテトラエトキシシラン（信越化学工業（株）製）０．１８ｇ、蒸留水１０１．４ｇ、エタノール（和光純薬工業（株）製）３８．０ｇを混合後、２５℃で２時間攪拌しコーティング組成物（Ｄ−１２）を得た。
【０１４４】
厚さ１００μｍのポリカーボネートフィルム（ＡＧＣ社製）に上記コーティング組成物（Ｄ−１２）を、サスバットに１００ｃｃ入れ、基材を沈めた後、２０℃の環境で３０分間乾燥させた。その後、７０℃で１０分間乾燥することにより、試験板（Ｅ−１２）を得た。コーティング組成物（Ｄ−１２）の乾燥膜厚は両面の平均が０．６９μｍであった。塗膜表面は良好であった。全光線透過率の維持率は１００％と非常に透明性の高い塗膜であった。また鉛筆硬度はＢであった。得られた試験板（Ｅ−１２）の各評価結果を表２に示す。また、表１に各原料の配合量を示す。
【０１４５】
〔比較例２〕
厚さ１００μｍのポリカーボネートフィルム（ＡＧＣ社製）のみの試験板（Ｅ−０）で評価を行った。鉛筆硬度はＢであった。その他、得られた試験板（Ｅ−０）の各評価結果を表４に示す。また、表３に各原料の配合量を示す。
【０１４６】
〔比較例３〕
（Ａ）金属酸化物として平均粒子径１０ｎｍの水分散コロイダルシリカ（商品名「スノーテックスＯＳ」、日産化学工業（株）製、固形分２０質量％）４１．６７ｇ、及び（Ｃ）加水分解性金属酸化物としてテトラエトキシシラン（信越化学工業（株）製）５．９５ｇ、蒸留水１１４．４ｇ、エタノール（和光純薬工業（株）製）３８．０ｇを混合後、２５℃で２時間攪拌しコーティング組成物（Ｄ−１８）を得た。
【０１４７】
厚さ１００μｍのポリカーボネートフィルム（ＡＧＣ社製）に上記コーティング組成物（Ｄ−１８）を、サスバットに１００ｃｃ入れ、基材を沈めた後、２０℃の環境で３０分間乾燥させた。その後、７０℃で１０分間乾燥することにより、試験板（Ｄ−１８）を得た。コーティング組成物（Ｄ−１８）の乾燥膜厚は両面の平均が０．６２μｍであった。塗膜表面はクラックが多数発生していた。全光線透過率の維持率は９３％と透明性の高い塗膜であった。また鉛筆硬度はクラックによる剥がれが発生し、測定が困難であった。得られた試験板（Ｅ−１８）の各評価結果を表４に示す。また、表３に各原料の配合量を示す。
【０１４８】
〔比較例４〕
（Ｃ）加水分解性金属酸化物としてテトラエトキシシラン（信越化学工業（株）製）３５．７１ｇ、蒸留水１２６．３ｇ、エタノール（和光純薬工業（株）製）３８．０ｇを混合後、２５℃で２時間攪拌しコーティング組成物（Ｄ−１９）を得た。
【０１４９】
６ｃｍ角、厚さ１００μｍのポリカーボネートフィルム（ＡＧＣ社製）に上記コーティング組成物（Ｄ−１９）を、サスバットに１００ｃｃ入れ、基材を沈めた後、２０℃の環境で３０分間乾燥させた。その後、７０℃で１０分間乾燥することにより、試験板（Ｅ−１９）を得た。コーティング組成物（Ｄ−１９）の乾燥膜厚は両面の平均が０．７０μｍであった。塗膜表面は膜厚の斑が発生していた。全光線透過率の維持率は９７％と透明性の高い塗膜であった。また鉛筆硬度はＨであり、非常に良好な硬度を示した。得られた試験板（Ｅ−１９）の各評価結果を表４に示す。また、表３に各原料の配合量を示す。
【０１５０】
〔比較例５〕
（Ｂ）水系重合体エマルションとして合成例１で合成した重合体エマルション粒子（Ｂ−１）水分散体７１．４３ｇ、蒸留水９０．６０ｇ、エタノール（和光純薬工業（株）製）３８．０ｇを混合後、２５℃で２時間攪拌しコーティング組成物（Ｄ−２０）を得た。
【０１５１】
厚さ１００μｍのポリカーボネートフィルム（ＡＧＣ社製）に上記コーティング組成物（Ｄ−２０）を、サスバットに１００ｃｃ入れ、基材を沈めた後、２０℃の環境で３０分間乾燥させた。その後、７０℃で１０分間乾燥することにより、試験板（Ｅ−２０）を得た。コーティング組成物（Ｄ−２０）の乾燥膜厚は両面の平均が０．６５μｍであった。塗膜表面良好であった。全光線透過率の維持率は９６％と透明性の高い塗膜であった。また鉛筆硬度はＢであった。得られた試験板（Ｅ−２０）の各評価結果を表４に示す。
また、表３に各原料の配合量を示す。
【０１５２】
〔比較例６〕
（Ａ）金属酸化物として平均粒子径１０ｎｍの水分散コロイダルシリカ（商品名「スノーテックスＯＳ」、日産化学工業（株）製、固形分２０質量％）５０ｇ、蒸留水１１２．０ｇ、エタノール（和光純薬工業（株）製）３８．０ｇを混合後、２５℃で２時間攪拌しコーティング組成物（Ｄ−２１）を得た。
【０１５３】
厚さ１００μｍのポリカーボネートフィルム（ＡＧＣ社製）に上記コーティング組成物（Ｄ−２１）を、サスバットに１００ｃｃ入れ、基材を沈めた後、２０℃の環境で３０分間乾燥させた。その後、７０℃で１０分間乾燥することにより、試験板（Ｅ−２１）を得た。コーティング組成物（Ｄ−２１）の乾燥膜厚は両面の平均が０．６１μｍであった。塗膜はクラックが多数発生しており、基材に密着しておらず、鱗片状に剥がれる状態であった。全光線透過率の維持率は８８％と透明性に劣る塗膜であった。また鉛筆硬度はクラックによる剥がれが発生し、測定が困難であった。得られた試験板（Ｅ−２１）の各評価結果を表４に示す。また、表３に各原料の配合量を示す。
【０１５４】
〔実施例１３〕
（Ｂ）水系重合体エマルションとして合成例２で合成した重合体エマルション粒子（Ｂ−２）水分散体２２．３２ｇ、（Ａ）金属酸化物として平均粒子径１０ｎｍの水分散コロイダルシリカ（商品名「スノーテックスＯＳ」、日産化学工業（株）製、固形分２０質量％）３１．２５ｇ、及び（Ｃ）加水分解性金属酸化物としてテトラエトキシシラン（信越化学工業（株）製）２．２３ｇ、蒸留水１０６．２ｇ、エタノール（和光純薬工業（株）製）３８．０ｇを混合後、２５℃で２時間攪拌しコーティング組成物（Ｄ−１３）を得た。
【０１５５】
厚さ１００μｍのポリカーボネートフィルム（ＡＧＣ社製）に上記コーティング組成物（Ｄ−１３）を、サスバットに１００ｃｃ入れ、基材を沈めた後、２０℃の環境で３０分間乾燥させた。その後、７０℃で１０分間乾燥することにより、試験板（Ｅ−１３）を得た。コーティング組成物（Ｄ−１３）の乾燥膜厚は両面の平均が０．６９μｍであった。塗膜は淡白色であった。全光線透過率の維持率は９２％と透明性の高い塗膜であった。また鉛筆硬度はクラックによる剥がれが発生し、測定が困難であった。得られた試験板（Ｅ−１３）の各評価結果を表２に示す。また、表１に各原料の配合量を示す。
【０１５６】
〔実施例１４〕
（Ｂ）水系重合体エマルションとして合成例１で合成した重合体エマルション粒子（Ｂ−１）水分散体２６．４６ｇ、（Ａ）金属酸化物として平均粒子径１０ｎｍの水分散コロイダルシリカ（商品名「スノーテックスＯＳ」、日産化学工業（株）製、固形分２０質量％）１８．５２ｇ、及び（Ｃ）加水分解性金属酸化物としてテトラエトキシシラン（信越化学工業（株）製）９．２６ｇ、蒸留水１０７．８ｇ、エタノール（和光純薬工業（株）製）３８．０ｇを混合後、２５℃で２時間攪拌しコーティング組成物（Ｄ−１４）を得た。
【０１５７】
厚さ１００μｍのポリカーボネートフィルム（ＡＧＣ社製）に上記コーティング組成物（Ｄ−１４）を、サスバットに１００ｃｃ入れ、基材を沈めた後、２０℃の環境で３０分間乾燥させた。その後、７０℃で１０分間乾燥することにより、試験板（Ｅ−１４）を得た。コーティング組成物（Ｄ−１４）の乾燥膜厚は両面の平均が０．６６μｍであった。全光線透過率の維持率は１０１％と非常に透明性の高い塗膜であった。また鉛筆硬度はＨであり、非常に良好な硬度を示した。得られた試験板（Ｅ−１４）の各評価結果を表２に示す。また、表１に各原料の配合量を示す。
【０１５８】
〔実施例１５〕
（Ｂ）水系重合体エマルションとして合成例１で合成した重合体エマルション粒子（Ｂ−１）水分散体５１．０２ｇ、（Ａ）金属酸化物として平均粒子径１０ｎｍの水分散コロイダルシリカ（商品名「スノーテックスＯＳ」、日産化学工業（株）製、固形分２０質量％）７．１４ｇ、及び（Ｃ）加水分解性金属酸化物としてテトラエトキシシラン（信越化学工業（株）製）５．１０ｇ、蒸留水９８．７ｇ、エタノール（和光純薬工業（株）製）３８．０ｇを混合後、２５℃で２時間攪拌しコーティング組成物（Ｄ−１５）を得た。
【０１５９】
厚さ１００μｍのポリカーボネートフィルム（ＡＧＣ社製）に上記コーティング組成物（Ｄ−１５）を、サスバットに１００ｃｃ入れ、基材を沈めた後、２０℃の環境で３０分間乾燥させた。その後、７０℃で１０分間乾燥することにより、試験板（Ｅ−１５）を得た。コーティング組成物（Ｄ−１５）の乾燥膜厚は両面の平均が０．６９μｍであった。塗膜は白色で濁りがあった。全光線透過率の維持率は９１％と透明性の高い塗膜であった。また鉛筆硬度はＨＢであった。得られた試験板（Ｅ−１５）の各評価結果を表２に示す。また、表１に各原料の配合量を示す。
【０１６０】
また、各実施例及び比較例において、段落［０１０１］，［０１０２］に記載のとおりに算出した（Ｘ），（Ｙ）の値を表１，３に併せて示す。
【０１６１】
【表１】
2015227031.tif 000002
【０１６２】
【表２】
2015227031.tif 000003
【０１６３】
【表３】
2015227031.tif 000004
【０１６４】
【表４】
2015227031.tif 000005
【０１６５】
表２に示すように、各実施例の塗膜は非常に良好な難燃性を示した。一方、表４に示す比較例では、難燃性を発現する結果は得られなかった。すなわち、難燃性を除く物性の優劣に関しては、各実施例・比較例の間で様々であったものの、難燃性については全ての実施例について比較例より優れているものと認められた。このように、実施例に係る難燃積層体は、密着性と外観ないし透明性と機械特性との良好なバランスを確保した上、より優れた難燃性を発現するものと認められた。
【産業上の利用可能性】
【０１６６】
本実施形態により得られる難燃積層体は、燃えやすい材料を基材として使用した場合であっても、高い難燃性を簡単かつ安価に付与できると共に、密着性と外観ないし透明性と機械特性とのバランスに優れており、基材を特に選ばない。よって、機械分野、電子機器分野、建材分野、自動車分野等、難燃性が求められるあらゆる分野に使用可能な、安価な難燃材料を提供できる。